(57)【要約】【課題】  当初の有機膜パターンがエッチングによるダメージや露光を受けていたりするような場合であっても、現像処理の後の有機膜パターンを所望の寸法・形状にすることが可能な基板処理方法を提供する。【解決手段】  基板９０１上に形成された有機膜パターン９０１ａを加工する有機膜パターン加工処理を備える基板処理方法である。有機膜パターン加工処理では、有機膜パターン９０１ａを上方から加熱する加熱処理と、有機膜パターン９０１ａの少なくとも一部を縮小するか又は有機膜パターン９０１ａの一部を除去する本処理とをこの順に行う。【選択図】    図１
2007027574.tif 000002
【特許請求の範囲】
【請求項１】
基板上に形成された有機膜パターンを加工する有機膜パターン加工処理を備える基板処理方法において、
前記有機膜パターン加工処理では、
前記有機膜パターンを上方から加熱する加熱処理と、
前記有機膜パターンの少なくとも一部を縮小するか、又は、前記有機膜パターンの一部を除去する本処理と、
をこの順に行うことを特徴とする基板処理方法。
【請求項２】
基板上に形成された有機膜パターンを加工する有機膜パターン加工処理を備える基板処理方法において、
前記有機膜パターン加工処理では、
前記有機膜パターンを上方及び下方から加熱する加熱処理と、
前記有機膜パターンの少なくとも一部を縮小するか、又は、前記有機膜パターンの一部を除去する本処理と、
をこの順に行うことを特徴とする基板処理方法。
【請求項３】
前記加熱処理では、前記有機膜パターンに対する下方からの加熱温度よりも上方からの加熱温度の方を高温に設定することを特徴とする請求項２に記載の基板処理方法。
【請求項４】
前記有機膜パターンには、前記有機膜パターン加工処理の以前に、露光処理、現像処理、ウェットエッチング処理及びドライエッチング処理のうちの少なくともいずれか１つの処理を行うことを特徴とする請求項１乃至３のいずれか一項に記載の基板処理方法。
【請求項５】
前記加熱処理により、前記有機膜パターン加工処理以前の処理工程において前記有機膜パターンの内部又は下部に染み込んだ水分、酸またはアルカリ溶液を除去することを特徴とする請求項１乃至４のいずれか一項に記載の基板処理方法。
【請求項６】
前記有機膜パターンと下地膜または基板との密着力が低下している場合に、前記密着力を前記加熱処理により回復させることを特徴とする請求項１乃至４のいずれか一項に記載の基板処理方法。
【請求項７】
前記加熱処理を５０乃至１５０℃の温度で行うことを特徴とする請求項１乃至６のいずれか一項に記載の基板処理方法。
【請求項８】
前記加熱処理を５０乃至１４０℃の温度で行うことを特徴とする請求項１乃至６のいずれか一項に記載の基板処理方法。
【請求項９】
前記加熱処理を５０乃至１３０℃の温度で行うことを特徴とする請求項１乃至６のいずれか一項に記載の基板処理方法。
【請求項１０】
前記加熱処理を１００乃至１３０℃の温度で行うことを特徴とする請求項１乃至６のいずれか一項に記載の基板処理方法。
【請求項１１】
前記有機膜パターンを架橋させる温度よりも低温で前記加熱処理を行うことを特徴とする請求項１乃至６のいずれか一項に記載の基板処理方法。
【請求項１２】
前記加熱処理を６０乃至３００秒間行うことを特徴とする請求項１乃至１１のいずれか一項に記載の基板処理方法。
【請求項１３】
前記有機膜パターンの表面に形成された変質層及び／又は堆積層を除去する前処理を、前記加熱処理と前記本処理の間に行うことを特徴とする請求項１乃至１２のいずれか一項に記載の基板処理方法。
【請求項１４】
前記有機膜パターンの表面に形成された変質層及び／又は堆積層を除去する前処理を、前記加熱処理の前に行うことを特徴とする請求項１乃至１２のいずれか一項に記載の基板処理方法。
【請求項１５】
前記前処理では、前記変質層及び／又は前記堆積層のみを選択的に除去することを特徴とする請求項１３又は１４に記載の基板処理方法。
【請求項１６】
前記前処理は、前記有機膜パターンの表面に形成された変質層を除去し、変質していない有機膜パターンを露出及び残存させる処理であることを特徴とする請求項１３又は１４に基板処理方法。
【請求項１７】
前記変質層は、前記有機膜パターンの表面が時間放置劣化、熱酸化及び熱硬化のうちの少なくとも何れか１つの要因により変質したものであることを特徴とする請求項１３乃至１６のいずれか一項に記載の基板処理方法。
【請求項１８】
前記変質層は、前記有機膜パターンの表面がウェットエッチング液処理により変質したものであることを特徴とする請求項１３乃至１６のいずれか一項に記載の基板処理方法。
【請求項１９】
前記変質層は、前記有機膜パターンの表面がドライエッチング又はアッシング処理により変質したものであることを特徴とする請求項１３乃至１６のいずれか一項に記載の基板処理方法。
【請求項２０】
前記変質層は、前記有機膜パターンの表面がドライエッチングによるデポジションに伴い変質したものであることを特徴とする請求項１３乃至１６のいずれか一項に記載の基板処理方法。
【請求項２１】
前記前処理は、前記有機膜パターンの表面に形成された堆積層を除去し、前記有機膜パターンを露出及び残存させる処理であることを特徴とする１３又は１４に基板処理方法。
【請求項２２】
前記堆積層は、前記有機膜パターンの表面上にドライエッチングにより形成されたものであることを特徴とする請求項１３乃至２１のいずれか一項に記載の基板処理方法。
【請求項２３】
前記基板上に形成された当初の有機膜パターンは、フォトリソグラフィ法により形成された有機膜パターンであることを特徴とする請求項１乃至２２のいずれか一項に記載の基板処理方法。
【請求項２４】
前記基板上に形成された当初の有機膜パターンは、印刷法により形成された有機膜パターンであることを特徴とする請求項１乃至２２のいずれか一項に記載の基板処理方法。
【請求項２５】
前記本処理は、有機膜パターンの現像機能を持つ薬液を用いた現像処理により行うことを特徴とする請求項１乃至２４のいずれか一項に記載の基板処理方法。
【請求項２６】
前記有機膜パターンの現像機能をもつ薬液は、ＴＭＡＨ（水酸化テトラメチルアンモニウム）を主成分とするアルカリ水溶液、又は、無機アルカリ水溶液であることを特徴とする請求項２５に記載の基板処理方法。
【請求項２７】
前記無機アルカリ水溶液は、ＮａＯＨ又はＣａＯＨであることを特徴とする請求項２６に記載の基板処理方法。
【請求項２８】
前記本処理は、前記有機膜パターンに対する少なくとも２回目以降の現像処理により行うことを特徴とする請求項１乃至２３のいずれか一項に記載の基板処理方法。
【請求項２９】
前記本処理は、有機膜パターンの現像機能を持たず、有機膜パターンを溶解除去する機能を持つ薬液を用いた薬液処理により行うことを特徴とする請求項１乃至２４のいずれか一項に記載の基板処理方法。
【請求項３０】
有機膜パターンの現像機能を持たず、有機膜を溶解除去する機能を持つ前記薬液は、剥離液の濃度を薄めることにより得られる薬液であることを特徴とする請求項２９に記載の基板処理方法。
【請求項３１】
前記有機膜パターン加工処理前の有機膜パターンをマスクとして該有機膜パターンの下地膜をパターン加工する下地膜加工処理を備えることを特徴とする請求項１乃至３０のいずれか一項に記載の基板処理方法。
【請求項３２】
前記本処理は、前記有機膜パターンの少なくとも何れか１つを複数部分に分離させる処理であることを特徴とする請求項１乃至３１のいずれか一項に記載の基板処理方法。
【請求項３３】
前記本処理は、前記基板上に形成された回路パターンを覆う絶縁膜となるように前記有機膜パターンを変形させる処理であることを特徴とする請求項１乃至３１のいずれか一項に記載の基板処理方法。
【請求項３４】
前記有機膜パターン加工処理後の有機膜パターンをマスクとして前記有機膜パターンの下地膜をパターン加工する下地膜加工処理を備えることを特徴とする請求項１乃至３２のいずれか一項に記載の基板処理方法。
【請求項３５】
前記下地膜加工処理により、前記下地膜をテーパー状又は階段状に加工することを特徴とする請求項３１又は３４に記載の基板処理方法。
【請求項３６】
前記下地膜は、複数層に成膜された膜であり、前記下地膜加工処理により、該複数層の膜のうちの何れかを相互に異なるパターン形状に加工することを特徴とする請求項３１又は３４に記載の基板処理方法。
【請求項３７】
前記有機膜パターンに対するアッシング処理により、前記前処理の少なくとも一部を行うことを特徴とする請求項１乃至３６のいずれか一項に記載の基板処理方法。
【請求項３８】
前記有機膜パターンに対する薬液処理により、前記前処理の少なくとも一部を行うことを特徴とする請求項１乃至３６のいずれか一項に記載の基板処理方法。
【請求項３９】
前記有機膜パターンに対するアッシング処理と薬液処理とを組み合わせて実行することにより、前記前処理の少なくとも一部を行うことを特徴とする請求項１乃至３６のいずれか一項に記載の基板処理方法。
【請求項４０】
前記有機膜パターンに対するアッシング処理と薬液処理とをこの順に実行することにより、前記前処理の少なくとも一部を行うことを特徴とする請求項１乃至３６のいずれか一項に記載の基板処理方法。
【請求項４１】
前記有機膜パターンに対する薬液処理により、前記前処理の全てを行うことを特徴とする請求項１乃至３６のいずれか一項に記載の基板処理方法。
【請求項４２】
前記有機膜パターンに対するアッシング処理と薬液処理とをこの順に実行することにより、前記前処理の全てを行うことを特徴とする請求項１乃至３６のいずれか一項に記載の基板処理方法。
【発明の詳細な説明】
【技術分野】
【０００１】
本発明は、基板処理方法に関する。
【背景技術】
【０００２】
従来、半導体ウェハ、ＬＣＤ（Ｌｉｑｕｉｄ  Ｃｒｙｓｔａｌ  Ｄｉｓｐｌａｙ）基板或いはその他の基板に有機膜パターンを形成後、該有機膜パターンをマスクとしたエッチングによって下地膜すなわち基板をパターン加工（下地膜加工）することにより、配線回路等を形成する技術がある。
【０００３】
なお、下地膜加工の後で、有機膜パターンは剥離処理により除去されるのが一般的であるが、有機膜パターンを更に加工する技術もある。
【０００４】
すなわち、例えば、特許文献１に示されるように、基板に有機膜パターン（特許文献１には「レジストパターン」と記載）を形成した後、該有機膜パターンをマスクとしたエッチングによって下地膜（１層又は２層）をパターン加工（下地膜加工）し、再度現像（以下「再現像」と呼ぶ）することによりオーバー現像し、そのオーバー現像した有機膜パターンをマスクとして、下地膜（１層又は２層）を再度パターン加工（下地膜再加工）することにより、下地膜パターンをテーパー状或いは階段状に形成し、絶縁破壊耐性の高い配線回路等を形成する技術がある。この場合、有機膜パターンは、下地膜再加工の後で剥離処理により除去される。
【０００５】
特許文献１に記載の有機膜パターンの現像、エッチングによる下地膜加工処理、有機膜パターン（レジストパターン）の再現像、及び、下地膜再加工処理を行う基板処理方法を、より具体的に図３１に示す。
【０００６】
図３７に示すように、特許文献１では、導電膜を成膜した基板上に、有機膜（この特許文献１には「フォトレジスト」と記載）を塗布した後、通常の露光処理（ステップＳ０１）と現像処理（ステップＳ０２）とプリベークとしての加熱処理（ステップＳ０３）とをこの順に行うことにより、基板上に当初の有機膜パターンを形成する。続いて、有機膜パターンをマスクとして、基板上の導電膜を対象とするエッチング処理（ステップＳ０４）（下地膜加工）を行い、導電膜パターンの一次加工を行う。この後、更に、同一の有機膜パターンへの再現像である現像処理（ステップＳ１０１）を行い、オーバー現像することにより有機膜パターンの縮小或いは一部除去を行い、再度のプリベークである加熱処理（ステップＳ１０２）を行うことにより、有機膜パターンを新たなパターン形状に加工する。更に、特許文献１には、オーバー現像された新たな有機膜パターンをマスクとし、導電膜を再度半分程度エッチング（下地膜再加工）することにより、導電膜の断面形状を階段状にし、断面が垂直化したり逆テーパーになったりすることを防ぐ技術が記載されている。
【特許文献１】特開平８−２３１０３号公報
【発明の開示】
【発明が解決しようとする課題】
【０００７】
図３８は従来技術の問題点を説明するための図であり、このうち（ａ）は当初の有機膜パターンの形状を示す模式的な正面断面図、（ｂ）は現像処理（再現像）の後の有機膜パターンの形状を示す模式的な正面断面図である。
【０００８】
上記のように、基板上に形成された当初の有機膜パターンに対して再度の現像処理（再現像：図３７のステップＳ１０１）を行うことにより、該有機膜パターンは縮小或いは一部除去されるが、この現像処理後の有機膜パターンを所望の形状・寸法とするためには、該現像処理による有機膜パターンの変形量を的確に制御する必要がある。
【０００９】
しかしながら、図３７にて説明した処理のように、基板上に形成された当初の有機膜パターンに対してエッチング処理（図３７のステップＳ０４）を行うと、当初の有機膜パターンはダメージを受けてしまう。
【００１０】
このため、その後の現像処理（図３７のステップＳ１０１）を行うことにより、有機膜パターンの寸法は、エッチング処理により受けたダメージに応じた分量だけ余分に減少してしまう。
【００１１】
すなわち、基板１００１上に当初形成された有機膜パターン１００２（図３８（ａ））は、現像処理（再現像）を行うことにより、図３８（ｂ）に示すように、幅及び厚さが減少し、その減少量には、エッチング処理により受けたダメージに応じた分量が上乗せされる。
【００１２】
しかし、エッチング処理により有機膜パターンに対して与えるダメージ量を制御することは困難であるため、現像処理（再現像：図３７のステップＳ１０１）の後における有機膜パターンを所望の形状・寸法とすることが困難であった。
【００１３】
また、図３７にて説明した処理の場合に、基板上に当初の有機膜パターンを形成してから現像処理（再現像）を行うまでの間、すなわち、図３７のステップＳ０３からステップＳ１０１の間は、有機膜パターンが無露光状態に維持管理されるとは限らない。
【００１４】
すなわち、当初の有機膜パターンを形成してから現像処理（再現像）を行うまでの間に、例えば、製造工場の室内灯などにより有機膜パターンが露光されてしまうことが想定される。
【００１５】
このように有機膜パターンが露光されてしまうと、現像処理（再現像：ステップＳ１０１）による有機膜パターンの寸法の減少量には、該露光による影響の分量が上乗せされてしまう。
【００１６】
この場合も、当初の有機膜パターンを形成してから現像処理（再現像）を行うまでの間の露光量を調節することは（無露光状態に維持管理する以外は）困難であるため、現像処理（再現像：図３７のステップＳ１０１）の後における有機膜パターンを所望の形状・寸法とすることが困難であった。
【００１７】
本発明は、上記のような問題点を解決するためになされたもので、有機膜パターンに対しエッチングによるダメージが生じていたり、有機膜パターンが（露光量が制御されていない）露光を受けていたりするような場合であっても、有機膜パターンに対する現像処理（或いは現像処理と同様に有機膜パターンを縮小或いは一部除去する処理）の後の有機膜パターンを所望の寸法・形状にすることが可能な基板処理方法を提供することを目的とする。
【課題を解決するための手段】
【００１８】
上記課題を解決するため、本発明の基板処理方法は、基板上に形成された有機膜パターンを加工する有機膜パターン加工処理を備える基板処理方法において、前記有機膜パターン加工処理では、前記有機膜パターンを上方から加熱する加熱処理と、前記有機膜パターンの少なくとも一部を縮小するか、又は、前記有機膜パターンの一部を除去する本処理と、をこの順に行うことを特徴としている。
【００１９】
また、本発明の基板処理方法は、基板上に形成された有機膜パターンを加工する有機膜パターン加工処理を備える基板処理方法において、前記有機膜パターン加工処理では、前記有機膜パターンを上方及び下方から加熱する加熱処理と、前記有機膜パターンの少なくとも一部を縮小するか、又は、前記有機膜パターンの一部を除去する本処理と、をこの順に行うことを特徴としている。
【００２０】
この場合、前記加熱処理では、前記有機膜パターンに対する下方からの加熱温度よりも上方からの加熱温度の方を高温に設定することも好ましい。
【００２１】
前記有機膜パターンには、前記有機膜パターン加工処理の以前に、露光処理、現像処理、ウェットエッチング処理及びドライエッチング処理のうちの少なくともいずれか１つの処理を行うことが好ましい。
【００２２】
前記加熱処理は、例えば、前記有機膜パターン加工処理以前の処理工程において前記有機膜パターンの内部又は下部に染み込んだ水分、酸またはアルカリ溶液を除去する目的の下に、あるいは、前記有機膜パターンと下地膜または基板との密着力が低下している場合に、前記密着力を回復させる目的の下に行われる。
【００２３】
前記加熱処理は５０乃至１５０℃の温度で行うことが好ましい。
【００２４】
但し、最適には、その後の再度の現像処理を考慮した場合、感光機能を維持できる１４０℃以下が好ましく、更には、１００乃至１３０℃が好ましい。
【００２５】
加熱処理は、有機膜パターンを架橋させる温度よりも低温で行うことが好ましい。
【００２６】
また、前記加熱処理を行う時間は６０乃至３００秒間であることが好ましい。
【００２７】
本発明の基板処理方法においては、前記有機膜パターンの表面に形成された変質層及び／又は堆積層を除去する前処理を、前記加熱処理と前記本処理の間に行うことが好ましい。
【００２８】
或いは、前記有機膜パターンの表面に形成された変質層及び／又は堆積層を除去する前処理を、前記加熱処理の前に行うことも好ましい。
【００２９】
前記前処理では、前記変質層及び／又は前記堆積層のみを選択的に除去することが好ましい。
【００３０】
前記前処理は、例えば、前記有機膜パターンの表面に形成された変質層を除去し、変質していない有機膜パターンを露出及び残存させる処理である。
【００３１】
あるいは、前記前処理は、前記有機膜パターンの表面に形成された堆積層を除去し、前記有機膜パターンを露出及び残存させる処理である。
【００３２】
ここで、前記変質層は、前記有機膜パターンの表面が時間放置劣化、熱酸化及び熱硬化のうちの少なくとも何れか１つの要因により変質したものである場合や、前記有機膜パターンの表面がウェットエッチング液処理により変質したものである場合や、前記有機膜パターンの表面がドライエッチング又はアッシング処理により変質したものである場合や、前記有機膜パターンの表面がドライエッチングによるデポジッションにより変質したものである場合がある。
【００３３】
また、前記堆積層は、例えば、前記有機膜パターンの表面上にドライエッチングにより形成されたものである。
【００３４】
また、基板上に形成された当初の有機膜パターンは、フォトリソグラフィ法により形成された有機膜パターンであっても良いし、或いは、印刷法により形成された有機膜パターンであっても良い。
【００３５】
前記本処理は、有機膜パターンの現像機能を持つ薬液を用いた現像処理により行うことを好適な一例とする。
【００３６】
前記有機膜パターンの現像機能をもつ薬液（現像機能液）は、ＴＭＡＨ（水酸化テトラメチルアンモニウム）を主成分とするアルカリ水溶液、又は、無機アルカリ水溶液であることを好ましい一例とする。ここで、前記無機アルカリ水溶液は、ＮａＯＨ又はＣａＯＨであることが好ましい。
【００３７】
或いは、前記本処理は、有機膜パターンの現像機能を持たず、有機膜パターンを溶解除去する機能を持つ薬液を用いた薬液処理により行うようにしても良い。この場合、剥離液の濃度を薄めることにより得られる薬液を用いて薬液処理を行うと良い。
【００３８】
また、前記有機膜パターン加工処理前の有機膜パターンをマスクとして該有機膜パターンの下地膜をパターン加工する下地膜加工処理や、前記有機膜パターン加工処理後の有機膜パターンをマスクとして該有機膜パターンの下地膜をパターン加工する下地膜加工処理を更に備えることが好ましい。
【００３９】
下地膜加工処理では、下地膜をテーパー状又は階段状に加工したり、複数層に成膜された下地膜のうちの何れか層を相互に異なるパターン形状に加工することが挙げられる。
【００４０】
また、前処理は、薬液処理とアッシング処理とのうちの少なくとも何れか一方の処理により行うことが好ましい。
【００４１】
また、前処理に薬液処理を適用する場合、薬液として、酸性の薬品を含有する薬液、有機溶剤を含有する薬液、アルカリ性の薬品を含有する薬液の何れかを用いると良い。
【００４２】
ここで、有機溶剤を含有する薬液を用いる場合、少なくともアミン系の材料を含有してなる有機溶剤を含有する薬液を用いることが好ましい。
【００４３】
或いは、有機溶剤を含有する薬液を用いる場合、少なくとも有機溶剤とアミン系の材料とを含有してなる薬液を用いることが好ましい。
【００４４】
また、アルカリ性の薬品を含有する薬液を用いる場合、少なくともアミン系の材料と水とを含有してなるアルカリ性薬品を含有する薬液を用いることが好ましい。
【００４５】
或いは、アルカリ性の薬品を含有する薬液を用いる場合、少なくともアルカリ性の薬品とアミン系の材料とを含有してなる薬液を用いることが好ましい。
【００４６】
ここで、アミン系の材料は、モノエチルアミン、ジエチルアミン、トリエチルアミン、モノイソピルアミン、ジイソピルアミン、トリイソピルアミン、モノブチルアミン、ジブチルアミン、トリブチルアミン、ヒドロキシルアミン、ジエチルエヒドロキシルアミン、無水ジエチルエヒドロキシルアミン、ピリジン、ピコリンのうちの少なくとも何れか１つからなる材料であることが好ましい。
【００４７】
また、前処理における薬液処理で用いる薬液におけるアミン系の材料の濃度は、０．０１重量％以上１０重量％以下であること、或いは０．０５重量％以上３重量％以下であること、或いは０．０５重量％以上１．５重量％以下であることが好ましい。
【００４８】
更に、前処理における薬液処理で用いる薬液には、防食剤が添加されていることが好ましい。
【００４９】
また、前処理は、有機膜パターンに対する露光処理（有機膜に対する初期露光とは別の露光処理）に続いて行ったり、該露光処理を前処理の途中で行ったり、或いは、該露光処理を前処理と本処理との間に行うことも好ましい。
【００５０】
ここで、この露光処理は、有機膜パターンのうち、基板の所望範囲（前面又は一部）に含まれる有機膜パターンに対してのみ行うことが好ましい。
【００５１】
この露光処理は、基板の全面に対して充分な露光を行うことを目的とした露光処理であっても良いし、露光処理による露光範囲によって有機膜パターンの新たなパターン形状を決定するために行う処理であっても良い。
【００５２】
露光処理による露光範囲によって有機膜パターンの新たなパターン形状を決定する場合、例えば、有機膜パターンの少なくとも何れか１つを複数部分に分離させるように露光範囲を設定して露光処理を行うことが挙げられる。
【００５３】
基板上に形成された当初の前記有機膜パターンは、全体が均一な膜厚に形成されたものであっても良いが、少なくとも２段階以上の膜厚に形成された有機膜パターンであっても良い。
【００５４】
ここで、２段階以上の膜厚を有する有機膜パターンを形成するためには、該有機膜パターンを形成するための初期露光における露光量を、有機膜パターンの面内で２段階以上に制御すると良い。具体的には、例えば、初期露光において、２種類以上の透過光量のレチクルマスクを用いると良い。このように、露光量を２段階以上に制御した後で現像処理（当初の有機膜パターンを形成するための現像処理であり、本処理として行う現像処理とは別）を行うことにより、露光量が多い又は少ない部分のみの有機膜が優先的に薄くなるので、２段階以上の膜厚を有する有機膜パターンを形成することができる。
【００５５】
ここで、初期露光による露光作用は、その後も残存するため、本処理の現像処理を行うことにより、有機膜パターンにおいて膜厚が薄い薄膜部を選択的に更に薄くしたり、或いは、有機膜パターンにおいて膜厚が薄い薄膜部を選択的に除去したりすることができる。
【００５６】
なお、本処理の現像処理で用いる現像機能液としては、当初の有機膜パターンを形成するための現像処理で用いた現像機能液がポジ用であれば、同じくポジ用の現像機能液を用い、当初の有機膜パターンを形成するための現像処理で用いた現像機能液がネガ用であれば、同じくネガ用の現像機能液を用いると良い。
【００５７】
ここで、薄膜部を選択的に薄くしたり除去したりする本処理は、基板上に当初の有機膜パターンを形成して以後、有機膜パターン加工処理までの間は有機膜パターンを感光させない状態に保つことにより、好適に行うことができる。
【００５８】
或いは、基板上に当初の前記有機膜パターンを形成して以後、前記有機膜パターン加工処理までの間、有機膜パターンを感光させない状態に保つことにより、有機膜パターン加工処理における露光処理による有機膜パターンの新たなパターン形状決定を好適に行うことができる。
【００５９】
更に、本発明の前記有機膜パターン加工処理において、前記有機膜パターンを完全に除去することも可能であり、そのことは、前記有機膜パターンの剥離処理の代替として用いることも可能であることを示している。
【発明の効果】
【００６０】
本発明によれば、有機膜パターンの少なくとも一部を縮小するか、又は、前記有機膜パターンの一部を除去する本処理（現像処理など）を行う前に、有機膜パターンを加熱する加熱処理を行うので、有機膜パターンに対しエッチングによるダメージが生じていた場合に、そのダメージを加熱処理により回復させた後で、本処理を行うことができる。
【００６１】
また、有機膜パターンの少なくとも一部を縮小するか、又は、前記有機膜パターンの一部を除去する本処理（現像処理など）を行う前に、有機膜パターンを加熱する加熱処理を行うので、有機膜パターンに対し（露光量が制御されていない）露光がなされていた場合に、その感光作用を加熱処理により解消させた後で、本処理を行うことができる。
【００６２】
すなわち、有機膜パターンに対しエッチングによるダメージが生じていたり、有機膜パターンが（露光量が制御されていない）露光を受けていたりするような場合であっても、本処理による有機膜パターンの縮小量や除去量を好適に制御することができ、本処理後の有機膜パターンを所望の寸法・形状にすることが可能となる。
【００６３】
更に、本処理以前の工程において有機膜パターンに加えられた各種処理により、有機膜パターン内部又は下部に水分、酸またはアルカリ溶液が染み込んでいたり、或いは、有機膜パターンと下地膜または基板との間の密着力が低下していたりする場合があるが、このような場合には、本処理の前に行う加熱処理により、有機膜パターン内部又は下部に染み込んだ水分、酸またはアルカリ溶液を除去し、或いは、有機膜パターンと下地膜または基板との間の密着力を回復したりすることが可能となる。この結果、有機膜パターンの感光性その他の特性を初期状態に近いものとすることができるので、本処理における有機膜パターンの加工性を向上させることができる。
【発明を実施するための最良の形態】
【００６４】
以下、図面を参照して、本発明に係る実施形態について説明する。
【００６５】
本実施形態で説明する各種の基板処理方法に共通する特徴は、基板（半導体ウェハ、ＬＣＤ基板或いはその他の基板）上に予め形成された有機膜パターンを加熱する加熱処理と、この有機膜パターンの少なくとも一部を縮小するか又は有機膜パターンの一部を除去する本処理と、をこの順に行う点である。
【００６６】
有機膜パターンは、基板上に形成された当初の形状に形成された段階で、例えば、該有機膜パターンの下地膜に対するエッチング処理におけるマスクなどとして機能した後、本処理により加工され、再びマスクとして機能したり、或いは、加工後の形状の有機膜パターンを絶縁膜などとして基板上に残留させたりする目的に供されたりする。
【００６７】
ここで、加熱処理は、エッチングによって有機膜パターンに与えられたダメージを回復させる効果や、有機膜パターンに対する感光作用を解消させる効果を奏する。また、それらの効果は、有機膜パターンにおいて、加熱処理での熱源から近い部分ほど高い。このため、本処理による有機膜パターンの縮小量或いは除去量は、有機膜パターンにおいて、加熱処理での熱源から遠い部分ほど多くなってしまう。
【００６８】
従って、加熱処理において、有機膜パターンを基板の下方からのみ加熱する場合には、本処理により加工された後の有機膜パターンは、上部が痩せた形状となってしまい、不都合を生じる可能性がある。すなわち、加工後の有機膜パターンを再びマスクとして機能させたり、加工後の有機膜パターンを基板上に残留させて絶縁膜などとして用いるのに不都合が生じる場合がある。
【００６９】
そこで、このような問題を回避するために、本実施形態における加熱処理は、（１）有機膜パターンを上方から加熱する第１の態様、（２）有機膜パターンを上方及び下方から加熱する第２の態様、（３）第２の態様の場合に、有機膜パターンに対する下方からの加熱温度よりも上方からの加熱温度の方を高温に設定する第３の態様、のうちの何れか１つの態様で行う。
【００７０】
これにより、加熱処理の後で本処理を行った後の有機膜パターンにおける上部の寸法を十分に確保することが可能となり、上記のような不都合を回避することができる。
【００７１】
図１は本発明の各実施形態に係る基板処理方法に適用される加熱処理の第１の態様を説明するための図であり、このうち（ａ）は加熱処理を行う加熱処理ユニットのチャンバーの要部を示す模式的な正面断面図、（ｂ）は加熱処理及び現像処理の後の有機膜パターンの形状を示す模式的な正面断面図である。
【００７２】
図１（ａ）に示すように、加熱処理の第１の態様に用いられる加熱処理ユニットのチャンバー内には、基板９０１を保持するステージ９０２と、基板９０１を加熱する加熱装置９０３と、が設けられている。
【００７３】
ステージ９０２は、例えば、本体９０２ａと、この本体９０２ａの上面に、上方に突出するように設けられた複数の支持ピン９０２ｂと、を備えて構成され、これら支持ピン９０２ｂにより基板９０１を略水平状態に支持する。
【００７４】
加熱処理の第１の態様の場合、基板９０１上に形成された有機膜パターン９０１ａを上方から加熱する。このため、加熱装置９０３は、基板９０１の上方に配されている。
【００７５】
加熱処理の第１の態様によれば、基板９０１上に形成された有機膜パターン９０１ａを加熱装置９０３により上方から加熱するので、その後の本処理による有機膜パターン９０１ａにおける上部の寸法の減少量を抑制することができる。よって、本処理後の有機膜パターン９０１ａにおける上部の寸法を十分に確保することが可能となる。
【００７６】
図２は本発明の各実施形態に係る基板処理方法に適用される加熱処理の第２の態様を説明するための図であり、このうち（ａ）は加熱処理を行う加熱処理ユニットのチャンバーの要部を示す模式的な正面断面図、（ｂ）は加熱処理及び現像処理の後の有機膜パターンの形状を示す模式的な正面断面図である。
【００７７】
図２（ａ）に示すように、加熱処理の第２の態様に用いられる加熱処理ユニットのチャンバー内には、基板９０１を略水平状態に保持する機能と基板９０１を下方から加熱する機能とを有する加熱ステージ９１２と、基板９０１を上方から加熱する加熱装置９０３と、が設けられている。
【００７８】
ステージ９１２は、例えば、加熱装置（図示略）を有する本体９１２ａと、この本体９０２ａの上面に、上方に突出するように設けられた複数の支持ピン９０２ｂと、を備えて構成されている。
【００７９】
ステージ９１２は、支持ピン９０２ｂにより基板９０１を略水平状態に支持し、本体９１２ａに設けられた加熱装置（図示略）により、基板９０１（及び基板９０１上の有機膜パターン９０１ａ）を下方から加熱する。
【００８０】
なお、加熱装置９０３が基板９０１の上方に配され、該加熱装置９０３により、基板９０１上に形成された有機膜パターン９０１ａを上方から加熱する点は、加熱処理の第１の態様の場合と同様である。
【００８１】
加熱処理の第２の態様によれば、基板９０１上に形成された有機膜パターン９０１ａを、加熱装置９０３により上方から加熱する一方で、本体９１２ａに設けられた加熱装置（図示略）により下方から加熱するので、その後の本処理による有機膜パターン９０１ａにおける全体に亘って、寸法の減少量を抑制することができる。よって、本処理後の有機膜パターン９０１ａにおける全体の寸法を十分に確保することが可能となる。
【００８２】
図３は本発明の各実施形態に係る基板処理方法に適用される加熱処理の第３の態様を説明するための図であり、このうち（ａ）は加熱処理を行う加熱処理ユニットのチャンバーの要部を示す模式的な正面断面図、（ｂ）は加熱処理及び現像処理の後の有機膜パターンの形状を示す模式的な正面断面図である。
【００８３】
図３（ａ）に示すように、加熱処理の第３の態様に用いられる加熱処理ユニットのチャンバー内の構成は、加熱処理の第２の態様に用いられる加熱処理ユニットのチャンバー内と同様である。
【００８４】
ただし、加熱処理の第３の態様に用いられる加熱処理ユニットは、基板９０１の上方に配された加熱装置９０３の方が、基板９０１の下方に配された加熱装置（加熱ステージ９１２ａが備える加熱装置：図示略）よりも高温で有機膜パターン９０１ａを加熱する点でのみ、加熱処理の第２の態様に用いられる加熱処理ユニットと相違する。
【００８５】
すなわち、加熱処理の第３の態様では、有機膜パターン９０１ａに対する下方からの加熱温度よりも上方からの加熱温度の方を高温に設定する。
【００８６】
加熱処理の第３の態様によれば、加熱処理の第２の態様と同様の効果が得られるのに加え、有機膜パターン９０１ａに対する下方からの加熱温度よりも上方からの加熱温度の方を高温に設定するので、その後の本処理による有機膜パターン９０１ａにおける上部の寸法の減少量を特に好適に抑制することができ、本処理後の有機膜パターン９０１ａにおける上部の寸法を特に十分に確保することが可能となる。
【００８７】
なお、図１乃至図３は、現像処理（本処理）の前後での有機膜パターン９０１ａの断面形状の変化を模式的に説明するための図であり、基板９０１の形状や、基板９０１に対する有機膜パターン９０１ａの相対的寸法や、その他の要素の具体的形状などを的確に示すものとは言えない。
【００８８】
次に、加熱処理の効果、すなわち、エッチングによって有機膜パターンに与えられたダメージを回復させる効果や、有機膜パターンに対する感光作用を解消させる効果について説明する。
【００８９】
図４乃至図７は加熱処理での加熱温度と現像処理後の有機膜パターンの厚さ（高さ）との関係を示す図である。
【００９０】
このうち図４は、加熱温度毎に、現像処理後の有機膜パターンの厚さ（高さ）の数値データ（単位：Å）を示す。図５は、加熱温度毎に、当初の有機膜パターンの厚さに対する現像処理後の有機膜パターンの厚さの割合（％）を示す。
【００９１】
図６は図４のデータをプロットしたグラフである。すなわち、図６の横軸は加熱温度（℃）を示し、縦軸は現像処理後の有機膜パターンの厚さを示している。なお、当初の有機膜パターンの厚さは、例えば、２００００Å（２．０μｍ）
とした。
【００９２】
図７は図５のデータをプロットしたグラフである。すなわち、図７の横軸は加熱温度（℃）を示し、縦軸は当初の有機膜パターンの厚さ（高さ）に対する現像処理後の有機膜パターンの厚さの割合（％）を示している。
【００９３】
また、図８乃至図１１は加熱処理での加熱温度と現像処理後の有機膜パターンの幅（太さ）との関係を示す図である。
【００９４】
このうち図８は、加熱温度毎に、現像処理後の有機膜パターンの幅（太さ）の数値データ（単位：Å）を示す。図９は、加熱温度毎に、当初の有機膜パターンの厚さに対する現像処理後の有機膜パターンの幅の割合（％）を示す。
【００９５】
図１０は図８のデータをプロットしたグラフである。すなわち、図１０の横軸は加熱温度（℃）を示し、縦軸は現像処理後の有機膜パターンの幅を示している。なお、当初の有機膜パターンの幅は、例えば、３９０００Å（３．９μｍ）とした。
【００９６】
図１１は図９のデータをプロットしたグラフである。すなわち、図１１の横軸は加熱温度（℃）を示し、縦軸は当初の有機膜パターンの幅に対する現像処理後の有機膜パターンの幅の割合（％）を示している。
【００９７】
図６、図７、図１０、図１１に示す曲線Ｌ１、Ｌ４、Ｌ７、Ｌ１０は、有機膜パターンに対しウェットエッチングによるダメージが無く、しかも、有機膜パターンを基板上に当初形成してから現像処理（本処理）を行うまでの間、該有機膜パターンを無露光状態に維持管理した場合の実験結果を示す。
【００９８】
図６、図７、図１０、図１１に示す曲線Ｌ２、Ｌ５、Ｌ８、Ｌ１１は、有機膜パターンに対しウェットエッチングによるダメージが生じているが、有機膜パターンを基板上に当初形成してから現像処理（本処理）を行うまでの間、該有機膜パターンを無露光状態に維持管理した場合の実験結果を示す。
【００９９】
図６、図７、図１０、図１１に示す曲線Ｌ３、Ｌ６、Ｌ９、Ｌ１２は、有機膜パターンに対しウェットエッチングによるダメージが生じており、しかも、有機膜パターンを基板上に当初形成してから現像処理（本処理）を行うまでの間に、該有機膜パターンが室内灯により露光された場合の実験結果を示す。
【０１００】
なお、曲線Ｌ１〜Ｌ１２の各々は、それぞれ加熱温度を１３０℃、１２０℃、１００℃、及び加熱処理無し（２５℃）とした実験データをプロットした点を折れ線で結んでいる。
【０１０１】
図６、図７、図１０、図１１に示すように、現像処理（本処理）の前に加熱処理を行わない場合（２５℃）は、ウェットエッチングによるダメージが無く、しかも、有機膜パターンに露光が生じていない場合（曲線Ｌ１、Ｌ４、Ｌ７、Ｌ１０）と比べて、ウェットエッチングによるダメージが生じている場合（曲線Ｌ２、Ｌ５、Ｌ８、Ｌ１１）、ウェットエッチングによるダメージ及び感光が生じている場合（曲線Ｌ３、Ｌ６、Ｌ９、Ｌ１２）で、ともに現像処理後の有機膜パターンの寸法が大きく減少していることが分かる。
【０１０２】
これは、ウェットエッチングによりダメージを受けたり感光された有機膜パターンを現像処理した場合に、有機膜パターンの寸法が大きく減少することを示す。なお、ウェットエッチングによるダメージ及び感光が生じている場合（曲線Ｌ３、Ｌ６、Ｌ９、Ｌ１２）は、感光作用の分だけ、ウェットエッチングによるダメージのみ生じている場合（曲線Ｌ２、Ｌ５、Ｌ８、Ｌ１１）よりも有機膜パターンの寸法の減少量が多くなっている。
【０１０３】
対して、加熱処理を１３０℃で行った場合は、ウェットエッチングによるダメージが生じている場合（曲線Ｌ２、Ｌ５、Ｌ８、Ｌ１１）、ウェットエッチングによるダメージ及び感光が生じている場合（曲線Ｌ３、Ｌ６、Ｌ９、Ｌ１２）で、ともに現像処理後の有機膜パターンの寸法が、ウェットエッチングによるダメージが無く、しかも、有機膜パターンに露光が生じていない場合（曲線Ｌ１、Ｌ４、Ｌ７、Ｌ１０）とほぼ同程度となっている。
【０１０４】
つまり、加熱処理を行うことにより、有機膜パターンに対しエッチングによるダメージが生じていた場合のダメージを加熱処理により回復させたり、有機膜パターンが感光されていた場合の感光作用を加熱処理により解消させたりすることが可能であることが分かる。
【０１０５】
また、加熱処理を１２０℃で行った場合にも、１３０℃で行った場合ほどではないが、エッチングによるダメージを回復させたり、感光作用を解消させたりする効果があることが分かる。
【０１０６】
また、加熱処理を１００℃で行った場合には、図６、図７、図１０、図１１ではわかりにくいが、図４及び図８に示すように、エッチングによるダメージを回復させたり、感光作用を解消させたりする効果が、それぞれ若干ではあるが認められる。
【０１０７】
このように、有機膜パターンに対しエッチングによるダメージが生じていたり、有機膜パターンが露光されていたりした場合に、加熱処理によりダメージを回復させり感光作用を解消させた後で、現像処理を行うことができる。
【０１０８】
よって、現像処理による有機膜パターンの縮小量や除去量を好適に制御することができ、現像処理後の有機膜パターンを所望の寸法・形状にすることが可能となる。
【０１０９】
このような効果は、図４乃至図１１から分かるように、加熱処理の温度が高いほど向上する。
【０１１０】
なお、加熱処理の温度は、高ければよいというものではなく、有機膜パターンを架橋させる温度よりも低温で加熱処理を行うことが好ましい。
【０１１１】
すなわち、具体的には、加熱処理は、１５０℃以下で行うことが好ましい。加熱処理は、１４０℃以下で行うことも好ましい。加熱処理は、１３０℃以下で行うことも好ましい。
【０１１２】
また、加熱処理は、５０℃以上の温度で行うことが好ましく、１００℃以上の温度で行うことも好ましく、１２０℃以上の温度で行うことも好ましい。
【０１１３】
なお、有機膜パターンとしては、例えば、ノボラック系のポジ型の感光性有機材料からなるものが挙げられるが、ポジ型、ネガ型を問わず、その他の感光性有機材料からなるものであっても良い。
【０１１４】
本実施形態に係る各基板処理方法は、例えば、図２６に示される基板処理装置１００又は図２７に示される基板処理装置２００を用いて行うことができる。
【０１１５】
これら基板処理装置１００、２００は、基板に対し各種処理（後述）を施すための処理ユニット（後述）を必要に応じて選択的に備えることが可能となっている。
【０１１６】
これら基板処理装置１００、２００に備えられる処理ユニットの候補は、例えば、図２８に示すように、簡易露光処理ユニット１７、加熱処理ユニット１８、温度調整処理ユニット１９、現像処理ユニット２０、薬液処理ユニット２１、ガス雰囲気処理ユニット２２及びアッシング処理ユニット２３の７種類である。
【０１１７】
図２８に示す処理ユニットのうち、簡易露光処理ユニット１７は、基板上に形成された有機膜パターンに対し露光処理を施すためのユニットであり、基板の所望範囲（基板全面又は一部。例えば、基板面積の１／１０以上の範囲）に含まれる有機膜パターンに対する露光が可能に構成されている。簡易露光処理ユニット１７による露光は、基板の所望範囲に対する一括した露光であっても良いし、或いは、基板の所望範囲内で露光スポットを走査させることにより該範囲内を隈無く露光させるのであっても良い。簡易露光処理ユニット１７において露光に使用する光は、紫外線光（ＵＶ光）、蛍光、自然光或いはその他の光である。
【０１１８】
加熱処理ユニット１８は、基板に対して加熱処理（ベーキング）を施すためのものであり、その加熱温度は、例えば、８０℃乃至１８０℃、或いは、５０℃乃至１５０℃の範囲内における所望の温度に調節することが可能となっている。加熱処理ユニット１８は、例えば、基板を略水平状態に保持するステージ（図１乃至図３参照）と、このステージが内部に配されたチャンバーと、を備える。加熱処理ユニット１８により基板を加熱する時間は任意の時間を設定することができる。
【０１１９】
温度調整処理ユニット１９は、基板の温度制御を行うためのものであり、その調温範囲は、例えば、１０℃乃至５０℃、或いは、１０℃乃至８０℃となっている。この温度調整処理ユニット１９は、例えば、基板を略水平状態に保持するステージと、このステージが内部に配されたチャンバーと、を備える。
【０１２０】
薬液処理ユニット２１は、基板に対し薬液処理を行うためのものである。
【０１２１】
この薬液処理ユニット２１は、例えば、図２９に示すように、薬液を蓄える薬液タンク３０１と、内部に基板５００が配されるチャンバー３０２と、を備えている。チャンバー３０２は、薬液タンク３０１より圧送される薬液を基板５００上に供給するための可動ノズル３０３と、基板５００を略水平状態で保持するステージ３０４と、該チャンバー３０２内より廃液及び排気を排出するための排出口３０５と、を備えている。
【０１２２】
このような薬液処理ユニット２１においては、薬液タンク３０１内に窒素ガスを圧送することにより、該薬液タンク３０１内の薬液を可動ノズル３０３を介して基板５００上に供給することができる。なお、可動ノズル３０３は、例えば、水平方向に可動となっている。また、ステージ３０４は、例えば、その板状の本体部より起立する複数のピンにより基板５００を下面側から点支持するように構成されている。
【０１２３】
或いは、薬液処理ユニット２１は、薬液を蒸気化して基板上に供給可能なドライ式のものであっても良い。
【０１２４】
なお、薬液処理ユニット２１で用いる薬液（薬液タンク３０１内に蓄えられる薬液）は、例えば、酸、有機溶剤、アルカリのうちの少なくとも何れか１つを含むものである。
【０１２５】
現像処理ユニット２０は、基板に対し現像処理（再現像処理）を行うためのものであり、例えば、薬液処理ユニット２１の薬液タンク３０１内に蓄える薬液を現像液とし、それ以外は薬液処理ユニット２１と同様に構成することもできる。
【０１２６】
ガス雰囲気処理ユニット２２は、基板に各種ガスを暴露させるガス雰囲気処理を行うことにより基板上の有機膜パターンを溶解させ変形させる溶解変形処理を行うためのユニットである。
【０１２７】
ガス雰囲気処理ユニット２２は、例えば、図３０及び図３１に示すように、バブリングによりガス（処理ガス）を生成するためのバブリング容器４０１と、内部に基板５００が配されるチャンバー４０２と、を備えている。チャンバー４０２は、バブリング容器４０１からの処理ガスを該チャンバー４０２内に導入するためのガス導入口４０３と、該チャンバー４０２内よりガスを排気するための排気孔４０４と、基板５００を略水平状態で保持するステージ４０５と、チャンバー４０２内並びにバブリング容器４０１を所望の温度に制御するための温度制御機構（図示略）と、を備えている。なお、より具体的には、例えば、互いに平面位置が異なる複数のガス導入口４０３と、ガス導入口４０３からのガスを拡散させてステージ４０５上の基板５００側に供給するため多数の孔部が全面に分散配置されたガス吹出板４０６と、を備えるタイプ（図３０）であっても良いし、或いは、１つのガス導入口４０３と、ガス導入口４０３からのガスを回転により攪拌する攪拌部材４０７と、を備えるタイプ（図３１）であっても良い。
【０１２８】
このようなガス雰囲気処理ユニット２２においては、液体原料（例えば、有機溶剤）を蓄えたバブリング容器４０１内に窒素ガスを導入してバブリングを行い、バブリングにより生成したガス（処理ガス）をガス導入口４０３よりチャンバー内４０２に導入して、基板５００上に供給する（基板にガスを暴露させる）ことができる。
【０１２９】
アッシング処理ユニット２３は、プラズマ放電処理（酸素、又は、酸素及びフッ素の雰囲気中で行う）、紫外線光などの波長の短い光エネルギーを用いた処理、及び、その光エネルギー或いは熱を用いたオゾン処理のうちの何れか、或いはその他の処理により、基板上の有機膜パターンのエッチングを行うユニットである。
【０１３０】
また、図２６に示すように、基板処理装置１００は、基板（例えば、ＬＣＤ基板或いは半導体ウェハ）を収納するためのカセットＬ１が載置されるカセットステーション１と、カセットＬ１と同様のカセットＬ２が載置されるカセットステーション２と、各種処理ユニットＵ１、Ｕ２、Ｕ３、Ｕ４、Ｕ５、Ｕ６、Ｕ７、Ｕ８及びＵ９が配置される処理ユニット配置区域３、４、５、６、７、８、９、１０及び１１と、各カセットステーション１，２及び各処理ユニットＵ１乃至Ｕ９の相互間での基板搬送を行う基板搬送ロボット（基板搬送機構）１２と、この基板搬送ロボット１２による基板搬送と各処理ユニットＵ１乃至Ｕ９で実行される処理とを各種の基板処理方法に応じて適宜に制御する制御機構２４と、を備えている。
【０１３１】
カセットＬ１、Ｌ２のうち、例えば、カセットＬ１は、基板処理装置１００による処理前の基板の収納に用いられ、カセットＬ２は、基板処理装置１００による処理完了後の基板の収納に用いられる。
【０１３２】
また、各種処理ユニット配置区域３乃至１１に設置される各種処理ユニットＵ１乃至Ｕ９としては、図２８に示す７種類の処理ユニットのうちの何れか１つずつを、用途プロセスに応じて選択可能となっている。
【０１３３】
なお、用途プロセスにて必要とされる処理の種類或いは処理能力に応じては、選択される処理ユニットの数量も適宜に調節可能である。従って、処理ユニット配置区域３乃至１１には、処理ユニット１７乃至２３の何れも選択・設置されない区域が含まれていても良い。
【０１３４】
また、制御機構２４は、各種用途プロセスに応じたプログラムを選択的に実行することにより、基板搬送ロボット１２及び各処理ユニットＵ１乃至Ｕ９の動作制御を行う。
【０１３５】
すなわち、制御機構２４は、各種用途プロセスに応じた処理順序のデータに基づいて基板搬送ロボット１２による基板搬送順序を制御し、各カセットステーション１、２及び各処理ユニットＵ１乃至Ｕ９からの基板取り出しや、それらへの基板収納、載置等を所定の順序通りに行わせる。
【０１３６】
また、制御機構２４は、各種用途プロセスに応じた処理条件データに基づいて各処理ユニットＵ１乃至Ｕ９による処理の実行制御を行う。
【０１３７】
なお、図２６に示す基板処理装置１００は、該基板処理装置１００が備える各処理ユニットによる処理順序を、用途に応じて変更可能に構成されている。
【０１３８】
他方、図２７に示す基板処理装置２００は、該基板処理装置２００が備える各処理ユニットによる処理順序が固定的となっている。
【０１３９】
図２７に示すように、基板処理装置２００は、カセットＬ１が載置されるカセットステーション１３と、カセットＬ２が載置されるカセットステーション１６と、各種処理ユニットＵ１、Ｕ２、Ｕ３、Ｕ４、Ｕ５、Ｕ６及びＵ７が配置される各種処理ユニット配置区域３、４、５、６、７、８及び９と、カセットステーション１３のカセットＬ１から処理ユニット配置区域３の処理ユニットＵ１へ基板を搬送する基板搬送ロボット１４と、処理ユニット配置区域９の処理ユニットＵ７からカセットステーション１６のカセットＬ２へ基板を搬送するための基板搬送ロボット１５と、これら基板搬送ロボット１４、１５による基板搬送と各処理ユニットＵ１乃至Ｕ９間での基板搬送と各処理ユニットＵ１乃至Ｕ９で実行される処理とを各種の基板処理方法に応じて適宜に制御する制御機構２４と、を備えている。
【０１４０】
基板処理装置２００では、各処理ユニットによる処理順序が固定的であり、上流側の処理ユニットから順に（図２７の矢印Ａ方向に）連続処理するように構成されている。
【０１４１】
基板処理装置２００も、各種処理ユニット配置区域３乃至９に設置される各種処理ユニットＵ１乃至Ｕ７として、図２８に示す７種類の処理ユニットのうちの何れか１つずつを、用途プロセスに応じて選択可能となっている。また、用途プロセスにて必要とされる処理の種類或いは処理能力に応じては、選択される処理ユニットの数量も適宜に調節可能であり、処理ユニット配置区域３乃至９には、処理ユニット１７乃至２３の何れも選択・設置されない区域が含まれていても良い。
【０１４２】
このように、本発明の実施形態に係る各種の基板処理方法に用いて好適な基板処理装置１００、２００は、基板上に形成された有機膜パターンを加工する有機膜パターン加工処理を施すために、基板搬送機構（基板搬送ロボット）とカセット設置部（カセットステーション）の他に、上記７種類の処理ユニットのうちの適宜に選択された処理ユニットを一体的に備えて構成されている。
【０１４３】
なお、基板処理装置１００、２００に設置する処理ユニットの数量をそれぞれ９個、７個とした例を図２６、図２７に示しているが、それらの数量は、用途プロセスの種類や処理能力、コストの観点により適宜に増減させた構成としても良い。
【０１４４】
また、例えば、カセットＬ１及びＬ２の２つのカセットを用いる例を説明したが、必要な処理能力、コストの観点により、カセットの数量は適宜に増減させた構成としても良い。
【０１４５】
また、基板処理装置１００，２００に備えられる処理ユニットとしては、上記の７種類の処理ユニットの他にも、例えば、微細パターン露光を伴う露光処理ユニット、エッチング（ドライ、又はウェット）処理ユニット、レジスト塗布ユニット、および密着強化処理（密着強化剤処理等）、表面洗浄（ドライ洗浄：ＵＶ光、プラズマ使用等、ウェット洗浄：洗浄液使用等）処理ユニット等を追加することも可能であり、更に全体的な処理を効率的に行うことも可能である。
【０１４６】
エッチング処理ユニットを備える場合、例えば、有機膜パターンをマスクとして下地膜（例えば基板上層部）のパターン加工（下地膜加工処理）を行うことができる。
【０１４７】
ここで、エッチング処理ユニットは、薬液処理ユニット２１で用いる薬液として、下地膜のパターン加工が可能な薬液（すなわち酸を含むエッチング液、またはアルカリを含むエッチング液）を用いることにより、薬液処理ユニット２１で代用できる。
【０１４８】
また、処理の均一化の目的のために、基板処理装置１００、２００は同一の処理ユニットを複数個備えるものとし、複数個備えられた同一の処理ユニットにより、それぞれ基板に同一の処理を施すこと、すなわち、同一の処理を流れ作業により複数回繰り返し行うことも好ましい。
【０１４９】
更に、複数個備えられた同一の処理ユニットによる処理を、それぞれ基板の向きをその板面内において互いに異ならせて（例えば、反対向きにして）行うことも好ましい。この場合、基板処理装置１００、２００は、複数個備えられた同一の処理ユニットによる処理を、それぞれ基板の向きをその板面内において互いに異ならせて行う機能を有することが好ましく、このように構成することにより、基板の向きの変更を作業者の手に頼らずに自動的に行うことができる。
【０１５０】
或いは、同一の処理ユニットは１つだけ備える場合に、その一の処理ユニットによる処理を、基板の向きをその板面内において互いに異ならせて複数回に分けて行うことも好ましい。この場合、少なくとも、相互に反対向きの複数方向にて、それぞれ基板に処理を行うことが、より好ましい。これらの場合、基板処理装置１００、２００は、少なくとも何れか１つの処理ユニットによる処理を、基板の向きをその板面内において互いに異ならせて複数回に分けて行う機能を有することが好ましい。
【０１５１】
或いは、一の処理ユニットによる処理には、基板の板面において一方向への処理と、それとは異なる方向（例えば、反対方向）への処理と、が含まれることも好ましい。この場合、基板処理装置は、少なくとも何れか１つの処理ユニットによる処理として、基板の板面において一方向への処理と、それとは異なる方向への処理と、を行う機能を有することが好ましい。
【０１５２】
次に、好適な実施形態の例（具体的な基板処理方法の例）について説明する。
【０１５３】
なお、本実施形態に係る各基板処理方法は、基板上の有機膜パターンが主として感光性有機膜である場合に適用される方法であり、最初に、加熱処理により基板を加熱し、次いで、前処理によって有機膜パターン表面のダメージ層（変質層又は堆積層）を除去した後で、本処理によって有機膜パターンの少なくとも一部を縮小するか又は有機膜パターンの一部を除去する。なお、前処理は省略される場合もある（第５の実施形態等参照）。
【０１５４】
〔第１の実施形態〕
図１２は第１の実施形態に係る基板処理方法を示すフローチャートである。
【０１５５】
第１の実施形態に係る基板処理方法では、先ず、基板上に当初の有機膜パターンを形成する（ステップＳ０１〜Ｓ０３）。
【０１５６】
なお、基板上に当初の有機膜パターンを形成する処理は、例えば、従来技術と同様に、例えば、フォトリソグラフィ法により行うことができる。
【０１５７】
すなわち、基板上に有機膜を塗布した後、図１２に示すように、露光処理（ステップＳ０１）と現像処理（ステップＳ０２）とプリベークとしての加熱処理（ステップＳ０３）とをこの順に行うことにより、基板上に当初の有機膜パターンを形成する。この場合、現像処理（ステップＳ１２）は、例えば２回目の現像処理となる。
【０１５８】
ただし、基板上に当初の有機膜パターンを形成する処理は、フォトリソグラフィ法に限らず、例えば、印刷法により行うこととしても良い。この場合、現像処理（ステップＳ１２）は、例えば１回目の現像処理となる。
【０１５９】
このように基板上に当初の有機膜パターンを形成した後は、例えば、従来技術と同様に、該当初の有機膜パターンをマスクとして該有機膜パターンの下地膜すなわち基板の上層部をエッチング処理（ステップＳ０４：下地膜加工）する。
【０１６０】
第１の実施形態に係る基板処理方法では、エッチング処理（ステップＳ０４）に続いて、以下の処理を行う。
【０１６１】
すなわち、基板を加熱する加熱処理（ステップＳ００）を実施し、次いで、前処理としての薬液処理（ステップＳ１１）を行った後で、本処理として、現像処理（ステップＳ１２）及び加熱（温度調整）処理（ステップＳ１３）をこの順に行い、これら一連の処理を有機膜パターン加工処理としている。
【０１６２】
このうち加熱処理（ステップＳ００）の目的は、有機膜パターンに対しエッチングによるダメージが生じていたり、有機膜パターンが（露光量が制御されていない）露光を受けていたりするような場合に、そのダメージを回復させたり、その感光作用を解消させたりすることである。
【０１６３】
また、この加熱処理（ステップＳ００）の他の目的は、この加熱処理の以前の工程において有機膜パターンに加えられた各種処理（例えば、露光、現像処理、ウェットまたはドライエッチングなど）により、有機膜パターンの内部又は下部に染み込んだ液体（例えば、水分、酸またはアルカリ溶液）を除去し、或いは、有機膜パターンと下地膜または基板との間の密着力が低下している場合に該密着力を回復させることである。
【０１６４】
加熱処理（ステップＳ００）を行うことにより、有機膜パターンに対しエッチングによるダメージが生じていたり、有機膜パターンが（露光量が制御されていない）露光を受けていたりするような場合であっても、本処理としての現像処理（ステップＳ１２）による有機膜パターンの縮小量や除去量を好適に制御することができ、本処理後の有機膜パターンを所望の寸法・形状にすることが可能となる。
【０１６５】
更に、加熱処理（ステップＳ００）を行うことにより、有機膜パターンの感光性その他の特性を初期状態に近いものとすることができるので、再加工、すなわち、再度の現像処理（ステップＳ１２）その他の処理により、感光性や有機膜の当初の性質等を回復することができる。このため、有機膜パターンの加工または再加工を行うことが容易になる。
【０１６６】
加熱処理（ステップＳ００）は５０乃至１５０℃の温度で行われる。但し、その後の再度の現像処理（ステップＳ１２）を考慮した場合、感光機能を維持できる温度条件、すなわち、有機膜パターンを架橋させる温度よりも低温の温度条件で行うことが好ましい。
【０１６７】
具体的には、加熱処理は、１４０℃以下で行うことが好ましく、１３０℃以下で行うことがより好ましい。加熱処理は、特に、１００乃至１３０℃の温度で行うことが好ましい。
【０１６８】
加熱処理（ステップＳ００）を行う時間は６０乃至３００秒間の範囲内において任意に設定される。
【０１６９】
ステップＳ００の加熱処理は、所定の加熱温度（例えば、１００℃乃至１３０℃）に保たれた加熱処理ユニット１８のステージ上に基板を載置して所定時間（例えば、６０秒乃至１２０秒）保持することにより行われる。
【０１７０】
前処理として行う薬液処理（ステップＳ１１）は、有機膜パターンの表面（表層部）の変質層或いは有機膜パターン表面上の堆積層の除去を目的とした薬液（酸性溶液、アルカリ性溶液、有機溶剤溶液等）処理であり、薬液処理ユニット２１を用いて行われる。
【０１７１】
ステップＳ１１の薬液処理では、有機膜パターン表面上或いは表層部のダメージ層（変質層或いは堆積層）のみを選択的に除去できるように、処理時間を設定し、あるいは、使用薬液を選択することが好ましい。
【０１７２】
つまり、ステップＳ１１の薬液処理では、有機膜パターンの表層部に変質層が存在する場合で有機膜パターン表面上に堆積層が存在しない場合には変質層を、有機膜パターンの表層部に変質層が存在し且つ有機膜パターン表面上に堆積層が存在する場合には変質層及び堆積層を、有機膜パターン表面上に堆積層が存在する場合で有機膜パターンの表層部に変質層が存在しない場合には堆積層を、それぞれ選択的に除去する。
【０１７３】
そして、このように変質層及び／又は堆積層を除去する結果として、変質していない有機膜パターンを露出及び残存させたり、堆積層に覆われていた有機膜パターンを露出及び残存させたりすることができる。
【０１７４】
ここで、前処理により除去すべき変質層は、有機膜パターンの表層部が、時間放置劣化、熱酸化、熱硬化、デポジション層（堆積層）の付着、酸系エッチング液の使用（ウェットエッチング液処理）、アッシング処理（Ｏ2アッシングなど）、その他ドライエッチングガスの使用（ドライエッチング処理）を要因として変質し、生成されるものが想定される。すなわち、これらの要因により、有機膜パターンは物理的、化学的ダメージを受けて変質化するのであるが、その変質化の程度や特性は、ウェットエッチング処理における使用薬液の種類、ドライエッチング処理の一種であるプラズマ処理における等方性・異方性の差、有機膜パターン上における堆積物の有無、ドライエッチング処理における使用ガスの種類など、各種の生成要因に応じて大きく異なるため、変質層の除去のし易さにも違いが生じる。
【０１７５】
また、前処理により除去すべき堆積層としては、ドライエッチング処理に伴い堆積した堆積層が想定される。この堆積層の特性も、ドライエッチング処理の一種であるプラズマ処理における等方性・異方性の差、ドライエッチング処理における使用ガスの種類などの生成要因に応じて大きく異なるため、堆積層の除去のし易さにも違いが生じる。
【０１７６】
よって、薬液処理の時間の長さや、薬液処理で用いる薬液の種類は、変質層又は堆積層の除去し易さに応じて適宜に設定或いは選択する必要がある。
【０１７７】
薬液処理で用いられる薬液としては、例えば、アルカリ性の薬品を含有した薬液、酸性の薬品を含有した薬液、有機溶剤を含有した薬品、有機溶剤とアミン系の材料とを含有した薬液、アルカリ性の薬品とアミン系の材料とを含有した薬液の何れかが用いられる。
【０１７８】
ここで、アルカリ性の薬品は、例えば、アミン系の材料と水とを含有してなるものであることが挙げられ、有機溶剤は、例えば、アミン系の材料を含有してなるものであることが挙げられる。
【０１７９】
更に、薬液処理で用いられる薬液は、防食剤を含有したものであることが好ましい。
【０１８０】
アミン系の材料の具体例としては、モノエチルアミン、ジエチルアミン、トリエチルアミン、モノイソプロピルアミン、ジイソプロピルアミン、モノブチルアミン、ジブチルアミン、トリブチルアミン、ヒドロキシルアミン、ジエチルエヒドロキシルアミン、無水ジエチルエヒドロキシルアミン、ピリジン、ピコリンなどが挙げられる。つまり、薬液は、アミン系の材料を含有する場合、これらの材料のうちの何れか１種を含有していても良いし、何れか複数種を含有していても良い。
【０１８１】
なお、薬液は、アミン系の材料を含有する場合、アミン系の材料を０．０１ｗｔ％から１０ｗｔ％（０．０１重量％以上１０重量％以下）の範囲で含有する水溶液であることが挙げられる。薬液におけるアミン系の材料の濃度は、０．０５重量％以上３重量％以下であることも好ましい。或いは、薬液におけるアミン系の材料の濃度は、０．０５重量％以上１．５重量％以下であることも好ましい。
【０１８２】
前処理としての薬液処理（ステップＳ１１）は、後の現像処理（ステップＳ１２）において有機膜パターンに現像機能液を浸透し易くさせ、該現像処理の質及び効率を向上させる効果を奏する。
【０１８３】
次に、ステップＳ１２の現像処理は、基板上の有機膜パターンの少なくとも一部を縮小するか又は有機膜パターンの一部を除去することを目的とした処理であり、現像処理ユニット２０を用いて行われる。
【０１８４】
この現像処理ユニット２０では、有機膜パターンの現像機能をもつ薬液（現像機能液）を用いて基板上の有機膜パターンに対して現像処理を行う。
【０１８５】
現像機能液としては、例えば、主成分としてのＴＭＡＨ（水酸化テトラメチルアンモニウム）を０．１ｗｔ％から１０．０ｗｔ％の範囲で含有するアルカリ水溶液、又は、ＮａＯＨ（水酸化ナトリウム）やＣａＯＨ（水酸化カルシウム）などの無機アルカリ水溶液がある。
【０１８６】
なお、本実施形態及び後述する各実施形態において、現像処理（ステップＳ１２）及び薬液処理（ステップＳ１１）は、それぞれ処理液を洗い流すための水洗処理を最後に実施してから終了する。
【０１８７】
次に、ステップＳ１３の加熱処理では、所定の加熱温度（例えば、８０℃乃至１８０℃）に保たれた加熱処理ユニット１８のステージ上に基板を載置して所定時間（例えば、３分乃至５分）保持する。この加熱処理（ステップＳ１３）を行うことにより、先の現像処理（ステップＳ１２）にて基板上に供給した現像機能液を有機パターン内により深く浸透させることができ、現像による有機膜パターンの縮小又は除去をより進行させることができる。
【０１８８】
また、この加熱処理（ステップＳ１３）を行うことにより、有機膜パターンの先の現像処理（ステップＳ１２）の最後に行う水洗処理において有機膜パターンの内部または下部に染み込んだ水分、アルカリ溶液等の除去と、有機膜パターンと下地膜や基板との間の密着力の回復とを実現することができる。すなわち、加熱処理（ステップＳ１３）は有機膜パターンのポストベークとしての意義を有している。
【０１８９】
ステップＳ１３の加熱処理の後は、常温付近への温度調整処理を行うことが好ましい。
【０１９０】
以上の処理において、現像処理（ステップＳ１２）及び加熱処理（ステップＳ１３）により、基板上の有機膜パターンの少なくとも一部を縮小するか又は有機膜パターンの一部を除去する本処理が構成されている。
【０１９１】
ここで、有機膜パターンの少なくとも一部の縮小とは、有機膜パターンの面積は変化させずに体積のみを縮小させる（つまり有機膜パターンの少なくとも一部を薄くさせる）ことや、或いは有機膜パターンの面積を縮小させることである。また、有機膜パターンの一部を除去することは、有機膜パターンの面積の縮小を伴う。
【０１９２】
本実施形態の場合の本処理は、より具体的には、例えば、以下に列挙する何れかの目的で行う。
【０１９３】
（１）有機膜パターンの面積を縮小させることにより、有機膜パターンを新たなパターン形状に加工する目的。
【０１９４】
（２）有機膜パターンの少なくとも何れか１つの一部を除去して有機膜パターンの少なくとも何れか１つを複数部分に分離させることにより、有機膜パターンを新たなパターン形状に加工する目的。
【０１９５】
（３）上記（１）及び（２）の処理の前及び後で、それぞれ有機膜パターンをマスクとして下地膜をエッチングすることにより、ステップＳ１２の現像処理の前に基板に対して行うエッチング処理（ステップＳ０４のエッチング処理）にてエッチングされる範囲と、ステップＳ１２の現像処理（及びステップＳ１３の加熱処理）の後で基板に対して行うエッチング処理にてエッチングされる範囲とを相互に異ならせる目的。
【０１９６】
（４）上記（３）の処理を行うことにより、有機膜パターンの下地膜（例えば基板の上層部）をテーパー状（上側ほど細くなるようなテーパー状）又は階段状に加工する目的。
【０１９７】
なお、有機膜パターンの下地膜を階段状に加工する処理は、特許文献１と同様に、ステップＳ１２の現像処理後の有機膜パターンをマスクとし、下地膜（例えば導電膜）を半分程度エッチングすることにより行うことができる。この処理を行うことにより、下地膜の断面形状を階段状にし、断面が垂直化したり、逆テーパーになったりすることを防ぐことができる。
【０１９８】
（５）有機膜パターンの下地膜（基板の上層部）が複数層に成膜された膜である場合に、上記（３）の処理を行うことにより、その複数層の下地膜のうちの何れか２つ以上の層を相互に異なるパターン形状にエッチング加工する目的。
【０１９９】
（６）上記（１）及び（２）の目的のより具体的な他の例としては、有機膜パターンが絶縁性の場合に、ステップＳ１２の現像処理の前に基板に対して行うエッチング処理（ステップＳ０４のエッチング処理）を行った後、該有機膜パターンを回路パターンの絶縁膜となるように変形させる（基板上に形成された回路パターンのみを覆う絶縁膜となるように有機膜パターンを縮小させる）目的が挙げられる。
【０２００】
（７）当初の有機膜パターンが少なくとも２段階以上の膜厚に形成されている場合に、該２段階以上の膜厚の部分における薄膜部のみを選択的に除去することにより、上記（１）或いは（２）の処理、ひいては、上記（３）乃至（６）の処理を行う目的。
【０２０１】
（８）有機膜パターンの少なくとも一部を縮小（薄膜化）する目的。この処理を行うことにより、有機膜パターンの少なくとも一部を除去しやすくすることができる。
【０２０２】
なお、（８）の処理は、下地膜に達するまで行うことにより、有機膜パターンの少なくとも一部を除去することができる。
【０２０３】
（９）当初の有機膜パターンが少なくとも２段階以上の膜厚に形成されている場合に、該２段階以上の膜厚の部分における薄膜部のみを選択的に薄膜化することにより、該薄膜部を除去しやすくする目的。
【０２０４】
なお、（９）の処理は、下地膜に達するまで行うことにより、実質的に上記（７）の処理と同様の処理となる。
【０２０５】
次に、図２０を参照して、上記（７）の具体的な例について説明する。
【０２０６】
図１４は、当初の有機膜パターンが少なくとも２段階以上の膜厚に形成されている場合に、該２段階以上の膜厚の部分における薄膜部のみを選択的に除去する処理を行う場合の一連の工程図を示す。
【０２０７】
図２０（ａ−２）、図２０（ｂ−２）、図２０（ｃ−２）及び図２０（ｄ−２）はそれぞれ平面図、図２０（ａ−１）は図２０（ａ−２）の断面図、図２０（ｂ−１）は図２０（ｂ−２）の断面図、図２０（ｃ−１）は図２０（ｃ−２）の断面図、図２０（ｄ−１）は図２０（ｄ−２）の断面図である。
【０２０８】
図２０（ａ−１）及び図２０（ａ−２）に示すように、例えば、絶縁基板（基板）６０１上には所定形状のゲート電極６０２が形成され、このゲート電極６０２を覆うように絶縁基板６０１上にゲート絶縁膜６０３が形成され、更に、ゲート絶縁膜６０３上には、アモルファスシリコン層６０４、Ｎ+アモルファスシリコン層６０５及びソース・ドレイン層６０６がこの順に積層されている。
【０２０９】
次に、図２０（ｂ−１）及び図２０（ｂ−２）に示すように、ソース・ドレイン層６０６上に当初の有機膜パターン６０７を所定のパターン形状となるよう形成した（ステップＳ０１乃至Ｓ０３）後、有機膜パターン６０７をマスクとしてソース・ドレイン層６０６、Ｎ+アモルファスシリコン層６０５及びアモルファスシリコン層６０４をエッチング（ステップＳ０４）する。これにより、有機膜パターン６０７が形成されていない領域のみ、ゲート絶縁膜６０３を露出させる。
【０２１０】
ここで、当初の有機膜パターン６０７は、該有機膜パターン６０７において、例えば、ゲート絶縁膜６０３上を覆う一部のみが薄膜部６０７ａとなるように形成する。このような２段階の膜厚、すなわち、膜厚差を有する有機膜パターン６０７は、薄膜部６０７ａとする部分とそれ以外の部分とで露光量を相互に異ならせることにより、形成することができる。
【０２１１】
次に、本実施形態に係る基板処理方法における加熱処理（ステップＳ００）を実施し、基板６０１及びその上に積層された層構造物を加熱する。
【０２１２】
次に、前処理（ステップＳ１１の薬液処理）及び本処理（ステップＳ１２の現像処理及びステップＳ１３の加熱処理）を行う。ここで、当初の有機膜パターン６０７を形成する際の露光の履歴は、その後も残留する。このため、この本処理（現像処理及び加熱処理）により、有機膜パターン６０７における薄膜部のみが選択的に除去され、図２０（ｃ−１）及び図２０（ｃ−２）に示す状態となる。つまり、当初の有機膜パターン６０７が複数部分に分割（例えば２分割）される。
【０２１３】
次に、本処理（現像処理及び加熱処理）後の有機膜パターン６０７をマスクとしてソース・ドレイン層６０６及びＮ+アモルファスシリコン層６０５をエッチングし、アモルファスシリコン層６０４を露出させた後、有機膜パターン６０７を除去する。
【０２１４】
このように、当初の有機膜パターン６０７が２段階の膜厚に形成されている場合に、該２段階以上の膜厚の部分における薄膜部のみを選択的に除去することにより、有機膜パターン６０７を新たなパターン形状に加工することができる。より具体的には、有機膜パターン６０７を複数部分（例えば図２０（ｃ−２）に示すように２つの部分）に分離させることにより、有機膜パターン６０７を新たなパターン形状に加工することができる。
【０２１５】
更に、有機膜パターン６０７の下地膜が複数層からなる場合に、有機膜パターン６０７の加工処理（ステップＳ１１、Ｓ１２、Ｓ１３）の前及び後で、それぞれ有機膜パターン６０７をマスクとして下地膜をエッチングするので、有機膜パターン６０７の加工処理の前に基板に対して行うエッチング処理（ステップＳ０４のエッチング処理）にてエッチングされる範囲と、有機膜パターン６０７の加工処理の後で基板に対して行うエッチング処理にてエッチングされる範囲とを相互に異ならせることができ、複数層の下地膜のうちの第１の層（例えばアモルファスシリコン層６０４）と第２の層（例えばソース・ドレイン層６０６及びＮ+アモルファスシリコン層６０５）とを相互に異なるパターン形状にエッチング加工することができる。
【０２１６】
次に、このような第１の実施形態の場合に用いられる基板処理装置の具体例について説明する。
【０２１７】
第１の実施形態の場合に用いられる基板処理装置は、例えば、各種処理ユニットＵ１乃至Ｕ９又はＵ１乃至Ｕ７として、少なくとも加熱処理ユニット１８、薬液処理ユニット２１及び現像処理ユニット２０を備える基板処理装置１００又は２００である。
【０２１８】
基板処理装置１００の場合には、薬液処理ユニット２１、現像処理ユニット２０及び加熱処理ユニット１８の配置は任意である。なお、加熱処理ユニット１８は加熱処理（ステップＳ００）及び加熱（温度調整）処理（ステップＳ１３）の双方においてそれぞれ用いられることになる。
【０２１９】
他方、基板処理装置２００の場合には、第１の加熱処理ユニット１８、薬液処理ユニット２１、現像処理ユニット２０及び第２の加熱処理ユニット１８が、この順に、図２１の矢印Ａ方向において配置されている必要がある。なお、基板処理装置２００の場合に各処理ユニットを処理順に配置する必要があるのは、以下に説明する各基板処理方法においても同様である。
【０２２０】
また、ステップＳ１３の加熱処理は省略することも可能であり、該加熱処理を省略する場合、第２の加熱処理ユニット１８は不要となる。以下、図７乃至図１３の各図において、ステップＳ１３と同様に括弧書きとなっているステップは、同様に省略可能であることを意味する。従って、括弧書きとなっているステップに対応する処理ユニットを省略可能であることは、以下に説明する各基板処理方法においても同様である。
【０２２１】
なお、基板処理装置１００の場合には、同一の処理を複数回行うような基板処理方法（例えば、加熱（温度調整）処理（ステップＳ１３）を２回行うような基板処理方法）の場合にも、その処理用の処理ユニットは１つでも良いが、基板処理装置２００の場合には、同一の処理を複数回行うには、その回数分の同一処理ユニットが必要である。すなわち、基板処理装置２００の場合、例えば、加熱（温度調整）処理（ステップＳ１３）を２回行うには、加熱処理ユニット１８が２つ必要である。このことは、以下に説明する各基板処理方法においても同様である。
【０２２２】
以上のような第１の実施形態によれば、有機膜パターンに対しエッチングによるダメージが生じていた場合に、そのダメージを加熱処理（ステップＳ００）により回復させた後で、本処理を行うことができる。また、有機膜パターンに対し（露光量が制御されていない）露光がなされていた場合に、その感光作用を加熱処理（ステップＳ００）により解消させた後で、本処理を行うことができる。よって、有機膜パターンに対しエッチングによるダメージが生じていたり、有機膜パターンが（露光量が制御されていない）露光を受けていたりするような場合であっても、本処理による有機膜パターンの縮小量や除去量を好適に制御することができ、本処理後の有機膜パターンを所望の寸法・形状にすることが可能となる。すなわち、加熱処理（ステップＳ００）を行うことにより、有機膜パターンの感光性その他の特性を初期状態に近いものとすることができるので、再加工、すなわち、再度の現像処理その他の処理により、感光性や有機膜の当初の性質等を回復することができる。このため、有機膜パターンの加工または再加工を行うことが容易になる。
【０２２３】
さらに、加熱処理（ステップＳ００）により、有機膜パターンの内部又は下部に染み込んだ液体（例えば、水分、酸またはアルカリ溶液）が除去され、或いは、有機膜パターンと下地膜または基板との間の密着力が低下している場合に該密着力が回復する。このため、有機膜パターンの感光性その他の特性を初期状態に近いものとすることができるので、再加工、すなわち、再度の現像処理（ステップＳ１２）その他の処理により、感光性や有機膜の当初の性質等を回復することができる。このため、有機膜パターンの加工または再加工を行うことが容易になる。
【０２２４】
さらに、第１の実施形態によれば、有機膜パターンの表面に形成された変質層・堆積層を除去する前処理を行った後で、有機膜パターンの少なくとも一部を縮小するか又は有機膜パターンの一部を除去する本処理を行うでの、該本処理をスムーズに行うことができる。すなわち、本処理を構成する現像処理における現像機能液の有機膜パターンへの浸透を容易にさせ、該現像処理の効果を均一化させることができる。
【０２２５】
〔第２の実施形態〕
図１３は第２の実施形態に係る基板処理方法を示すフローチャートである。
【０２２６】
すなわち、第２の実施形態に係る基板処理方法は、前処理をアッシング処理（ステップＳ２１）により行う点でのみ上記の第１の実施形態に係る基板処理方法と異なり、その他の点では第１の実施形態に係る基板処理方法と同様である。
【０２２７】
本実施形態の場合、基板上の有機膜パターンに対してステップＳ２１のアッシング処理を施すことにより、有機膜パターンの表面（表層部）の変質層の除去、又は、有機膜パターン表面上の堆積層の除去を行う。
【０２２８】
このアッシング処理は、アッシング処理ユニット２３を用いて行われる処理であり、プラズマ放電処理（酸素、又は、酸素及びフッ素の雰囲気中で行う）、紫外線光などの波長の短い光エネルギーを用いた処理、及び、その光エネルギー或いは熱を用いたオゾン処理のうちの何れか、或いはその他の処理により、基板上の有機膜パターンをエッチングする処理である。
【０２２９】
ステップＳ２１のアッシング処理では、有機膜パターンの表層部の変質層のみ、又は、有機膜パターン表面上の堆積層のみを、選択的に除去できるように、その処理時間を設定し、あるいは、処理の種類を選択することが好ましい。
【０２３０】
そして、このように変質層又は堆積層を除去する結果として、上記の第１の実施形態の場合と同様に、変質していない有機膜パターンを露出及び残存させたり、堆積層に覆われていた有機膜パターンを露出及び残存させたりすることができる。
【０２３１】
このように、前処理としてのアッシング処理（ステップＳ２１）を行うことにより、後の現像処理（ステップＳ１２）において有機膜パターンに現像機能液を浸透し易くさせ、該現像処理の質及び効率を向上させる効果を奏する。
【０２３２】
以後の処理については、上記の第１の実施形態におけるのと同様であるため、説明を省略する。
【０２３３】
以上のような第２の実施形態によれば、上記の第１の実施形態と同様の効果が得られる。
【０２３４】
また、前処理をアッシング処理により行うので、変質層・堆積層が強固であり、薬液処理では除去困難な場合にも、好適にこれら変質層・堆積層を除去することができる。
【０２３５】
〔第３の実施形態〕
図１４は第３の実施形態に係る基板処理方法を示すフローチャートである。
【０２３６】
図１４に示すように、第３の実施形態に係る基板処理方法では、基板を加熱する加熱処理（ステップＳ００）を実施し、次いで、前処理として、アッシング処理（ステップＳ２１）及び薬液処理（ステップＳ１１）をこの順に行った後で、本処理として、現像処理（ステップＳ１２）及び加熱（温度調整）処理（ステップＳ１３）をこの順に行い、これら一連の処理を有機膜パターン加工処理としている。
【０２３７】
すなわち、第３の実施形態に係る基板処理方法は、前処理をアッシング処理（ステップＳ２１）及び薬液処理（ステップＳ１１）の組み合わせにより行う点でのみ上記の第１の実施形態に係る基板処理方法と異なり、その他の点では第１の実施形態に係る基板処理方法と同様である。
【０２３８】
本実施形態の場合、第１の実施形態のように前処理の全てをウェット処理である薬液処理（ステップＳ１１）により行うのではなく、例えば、薬液処理（ステップＳ１１）の前にアッシング処理（ステップＳ２１）を行うことによって変質層・堆積層の中でも特に表層部を除去した後、薬液処理（ステップＳ１１）により残りの変質層・堆積層を除去するようにしている。
【０２３９】
以上のような第３の実施形態によれば、上記の第１の実施形態の場合と同様の効果が得られる。
【０２４０】
また、薬液処理（ステップＳ１１）のみでは除去できないような強固な変質層又は堆積層が存在する場合にも、薬液処理（ステップＳ１１）の前のアッシング処理（ステップＳ２１）により、その変質層又は堆積層を容易に除去することができる。
【０２４１】
また、前処理でアッシング処理（ステップＳ２１）を行うが、このアッシング処理（ステップＳ２１）は、有機膜パターン表面の変質層又は堆積層の中でも特に表層部のみの除去に利用するのに留めているため、第２の実施形態の場合と比べて、その処理時間を短縮でき、該アッシング処理による下地膜へのダメージを低減することができる。
【０２４２】
また、第３の実施形態の薬液処理（ステップＳ１１）で用いる薬液としては、第１の実施形態の薬液処理（ステップＳ１１）で用いる薬液と比べて、有機膜パターンの浸食度の少ないものを適用したり、第３の実施形態の薬液処理（ステップＳ１１）の処理時間を第１の実施形態の薬液処理（ステップＳ１１）よりも短縮したりすることができる。
【０２４３】
なお、第３の実施形態においては、加熱処理（ステップＳ００）をアッシング処理（ステップＳ２１）の直前に行っているが、加熱処理（ステップＳ００）を実施する順序はこれには限定されない。
【０２４４】
例えば、図１５に示すように、加熱処理（ステップＳ００）をアッシング処理（ステップＳ２１）と薬液処理（ステップＳ１１）との間で実施することも可能である。この順序によっても、第３の実施形態と同様の効果を得ることができる。
【０２４５】
〔第４の実施形態〕
図１６乃至図１８は第４の実施形態に係る基板処理方法を示すフローチャートである。
【０２４６】
なお、図１６乃至図１８においては、基板上に当初の有機膜パターンを形成する処理（ステップＳ０１乃至Ｓ０３）と、当初の有機膜パターンとして下地膜をエッチングする処理（ステップＳ０４）とを図示略としている。
【０２４７】
図１６乃至図１８に示すように、第４の実施形態に係る基板処理方法は、上記の第１乃至第３の実施形態に係る基板処理方法における現像処理（ステップＳ１２）の前に、有機膜パターンを感光させる露光処理（ステップＳ４１）を追加した基板処理方法である。
【０２４８】
ステップＳ４１の露光処理は、図１６（ａ）、図１６（ｂ）及び図１６（ｃ）に示すように、加熱処理（ステップＳ００）と前処理との間に行われるか、図１６（ｄ）に示すように前処理の途中で行うか、あるいは、図１７（ａ）、図１７（ｂ）及び図１７（ｃ）に示すように、加熱処理（ステップＳ００）の前に行われる。あるいは、ステップＳ４１の露光処理は、図１８（ａ）、図１８（ｂ）及び図１８（ｃ）に示すように、前処理の後で行われる。
【０２４９】
ここで、ステップＳ４１の露光処理は、当初の有機膜パターンをフォトリソグラフィ法により形成した場合には、例えば２回目の露光処理に該当し、当初の有機膜パターンを印刷法により形成した場合には、例えば１回目の露光処理に該当する。
【０２５０】
また、ステップＳ４１の露光処理は、基板の所望範囲（全面の場合もある）に含まれる有機膜パターンに対し露光処理を施す処理（つまり、例えば、微細パターンを形成するための露光などとは異なる露光処理）であり、簡易露光処理ユニット１７を用いて行う。露光する光は、紫外線光（ＵＶ光）、蛍光、自然光或いはその他の光である。この露光処理では、基板の所望範囲（基板全面又は一部、例えば、基板面積の１／１０以上の範囲）に含まれる有機膜パターンに対する露光を行う。なお、露光は、基板の所望範囲に対する一括した露光であっても良いし、或いは、基板の所望範囲内で露光スポットを走査させることにより該範囲内を隈無く露光させるのであっても良い。
【０２５１】
なお、第４の実施形態においては、最初に有機膜パターンを形成する際の初期露光の後、ステップＳ４１の露光処理を行うまでの間は、基板を無露光（無感光）状態に保っておくことが好ましく、このように無露光状態に保つことにより、ステップＳ１２の現像処理の効果を一定化させたり、トータルの露光量の均一化を図ったりすることができる。基板を無露光状態に保つためには、各工程が無露光状態になるように管理したり、或いは、基板処理装置の構成を、基板を無露光状態に保てるような構成にすると良い。
【０２５２】
ここで、ステップＳ４１の露光処理は、例えば、以下の何れかの目的で行うことが挙げられる。
【０２５３】
１つ目は、所定パターンのマスクを用いて露光処理を行うことにより、有機膜パターンに対して新たなパターン露光を行う場合である。つまり、ステップＳ４１の露光処理による露光範囲によって有機膜パターンの新たなパターン形状を決定する。この場合、その後の現像処理（ステップＳ１２）により、有機膜パターンが新たなパターン形状となるように、有機膜パターンの一部が選択的に除去されるので、該有機膜パターンを新たなパターンに形成することができる。ただし、この場合は、最初に有機膜パターンを形成する際の初期露光の後、ステップＳ４１の露光処理を行うまでの間は、基板を無露光（無感光）状態に保っておく必要がある。
【０２５４】
２つ目は、基板全面を充分露光することにより、ステップＳ１２の現像処理をより一層効果的に行う場合である。この場合には、最初に有機膜パターンを形成する際の初期露光の後、ステップＳ４１の現像処理を行うまでの間の基板を無露光（無感光）状態に保っておく必要はない。この場合、露光処理以前にある程度露光された場合（紫外線光、ＵＶ光、蛍光、自然光により露光され、又は、その光の中で長時間放置された場合）や、露光量が不明な場合（露光が不均一な場合や無管理状態の場合）であっても、ステップＳ４１の露光処理を行うことにより、露光量を基板全面で実質的に均一化することができる。
【０２５５】
次に、第４の実施形態に係る基板処理方法の具体例について説明する。
【０２５６】
＜第４の実施形態の具体例１＞
図１６（ａ）は、第４の実施形態に係る基板処理方法の具体例１を示すフローチャートである。
【０２５７】
図１６（ａ）に示すように、具体例１の基板処理方法では、第１の実施形態に係る基板処理方法（図１２）において、加熱処理（ステップＳ００）とステップＳ１１の薬液処理との間に、ステップＳ４１の露光処理を追加で行うようにした基板処理方法である。
【０２５８】
なお、具体例１の場合に用いられる基板処理装置は、各種処理ユニットＵ１乃至Ｕ９又はＵ１乃至Ｕ７として、少なくとも加熱処理ユニット１８、簡易露光処理ユニット１７、薬液処理ユニット２１及び現像処理ユニット２０を備える基板処理装置１００又は２００である。加熱（温度調節）処理（ステップＳ１３）を省略しない場合には、加熱処理ユニット１８において加熱処理（ステップＳ００）及び加熱（温度調節）処理（ステップＳ１３）の双方が実施される。
【０２５９】
なお、ステップＳ４１の露光処理は、図１７（ａ）に示すように、加熱処理（ステップＳ００）の前で行っても良い。
【０２６０】
＜第４の実施形態の具体例２＞
図１６（ｂ）は、第４の実施形態に係る基板処理方法の具体例２を示すフローチャートである。
【０２６１】
図１６（ｂ）に示すように、具体例２の基板処理方法では、第２の実施形態に係る基板処理方法（図１３）において、加熱処理（ステップＳ００）とステップＳ２１のアッシング処理との間に、ステップＳ４１の露光処理を追加で行うようにした基板処理方法である。
【０２６２】
なお、具体例２の場合に用いられる基板処理装置は、各種処理ユニットＵ１乃至Ｕ９又はＵ１乃至Ｕ７として、少なくとも加熱処理ユニット１８、簡易露光処理ユニット１７、アッシング処理ユニット２３及び現像処理ユニット２０を備える基板処理装置１００又は２００である。加熱（温度調節）処理（ステップＳ１３）を省略しない場合には、加熱処理ユニット１８において加熱処理（ステップＳ００）及び加熱（温度調節）処理（ステップＳ１３）の双方が実施される。
【０２６３】
なお、ステップＳ４１の露光処理は、図１７（ｂ）に示すように、加熱処理（ステップＳ００）の前で行っても良い。
【０２６４】
＜第４の実施形態の具体例３＞
図１６（ｃ）は、第４の実施形態に係る基板処理方法の具体例３を示すフローチャートである。
【０２６５】
図１６（ｃ）に示すように、具体例３の基板処理方法では、第３の実施形態に係る基板処理方法（図１４）において、加熱処理（ステップＳ００）とステップＳ２１のアッシング処理との間に、ステップＳ４１の露光処理を追加で行うようにした基板処理方法である。
【０２６６】
なお、具体例３の場合に用いられる基板処理装置は、各種処理ユニットＵ１乃至Ｕ９又はＵ１乃至Ｕ７として、少なくとも加熱処理ユニット１８、簡易露光処理ユニット１７、アッシング処理ユニット２３、薬液処理ユニット２１及び現像処理ユニット２０を備える基板処理装置１００又は２００である。加熱（温度調節）処理（ステップＳ１３）を省略しない場合には、加熱処理ユニット１８において加熱処理（ステップＳ００）及び加熱（温度調節）処理（ステップＳ１３）の双方が実施される。
【０２６７】
なお、ステップＳ４１の露光処理は、図１７（ｃ）に示すように、加熱処理（ステップＳ００）の前で行っても良い。
【０２６８】
＜第４の実施形態の具体例４＞
図１６（ｄ）は、第４の実施形態に係る基板処理方法の具体例４を示すフローチャートである。
【０２６９】
図１６（ｄ）に示すように、具体例４の基板処理方法では、第３の実施形態に係る基板処理方法（図１４）において、ステップＳ２１のアッシング処理とステップＳ１１の薬液処理の間に、ステップＳ４１の露光処理を追加で行うようにした基板処理方法である。
【０２７０】
なお、具体例４の場合に用いられる基板処理装置は、具体例３の場合と同様である。
【０２７１】
＜第４の実施形態の具体例５＞
図１８（ａ）は、第４の実施形態に係る基板処理方法の具体例５を示すフローチャートである。
【０２７２】
図１８（ａ）に示すように、具体例５の基板処理方法では、第１の実施形態に係る基板処理方法（図１２）において、ステップＳ１１の薬液処理とステップＳ１２の現像処理の間に、ステップＳ４１の露光処理を追加で行うようにした基板処理方法である。
【０２７３】
なお、具体例５の場合に用いられる基板処理装置は、具体例１の場合と同様である。
【０２７４】
＜第４の実施形態の具体例６＞
図１８（ｂ）は、第４の実施形態に係る基板処理方法の具体例６を示すフローチャートである。
【０２７５】
図１８（ｂ）に示すように、具体例６の基板処理方法では、第２の実施形態に係る基板処理方法（図１３）において、ステップＳ２１のアッシング処理とステップＳ１２の現像処理の間に、ステップＳ４１の露光処理を追加で行うようにした基板処理方法である。
【０２７６】
なお、具体例６の場合に用いられる基板処理装置は、具体例２の場合と同様である。
【０２７７】
＜第４の実施形態の具体例７＞
図１８（ｃ）は、第４の実施形態に係る基板処理方法の具体例７を示すフローチャートである。
【０２７８】
図１８（ｃ）に示すように、具体例７の基板処理方法では、第３の実施形態に係る基板処理方法（図１４）において、ステップＳ１１の薬液処理とステップＳ１２の現像処理の間に、ステップＳ４１の露光処理を追加で行うようにした基板処理方法である。
【０２７９】
なお、具体例７の場合に用いられる基板処理装置は、具体例３の場合と同様である。
【０２８０】
次に、図２１を参照して、第４の実施形態に係る基板処理方法のより具体的な適用例の第１の例について説明する。
【０２８１】
図２１（ａ−２）、図２１（ｂ−２）、図２１（ｃ−２）及び図２１（ｄ−２）はそれぞれ平面図、図２１（ａ−１）は図２１（ａ−２）の断面図、図２１（ｂ−１）は図２１（ｂ−２）の断面図、図２１（ｃ−１）は図２１（ｃ−２）の断面図、図２１（ｄ−１）は図２１（ｄ−２）の断面図である。
【０２８２】
図２１（ａ−１）及び図２１（ａ−２）に示すように、例えば、絶縁基板（基板）６０１上には所定形状のゲート電極６０２が形成され、このゲート電極６０２を覆うように絶縁基板６０１上にゲート絶縁膜６０３が形成され、更に、ゲート絶縁膜６０３上には、アモルファスシリコン層６０４、Ｎ+アモルファスシリコン層６０５及びソース・ドレイン層６０６がこの順に積層されている。
【０２８３】
次に、図２１（ｂ−１）及び図２１（ｂ−２）に示すように、ソース・ドレイン層６０６上に当初の有機膜パターン６０７を所定のパターン形状となるよう形成した後、有機膜パターン６０７をマスクとしてソース・ドレイン層６０６、Ｎ+アモルファスシリコン層６０５及びアモルファスシリコン層６０４をエッチングする。これにより、有機膜パターン６０７が形成されていない領域のみ、ゲート絶縁膜６０３を露出させる。
【０２８４】
ここで、当初の有機膜パターン６０７は、図２０の場合とは異なり、全体が均一な膜厚に形成されている。
【０２８５】
次に、本実施形態に係る基板処理方法の加熱処理、前処理、本処理及び露光処理を上記具体例１乃至７（図１６乃至図１８）の何れかの順序で行う。
【０２８６】
ここで、ステップＳ４１の露光処理は、所定パターンのマスクを用いて行う。これにより、その後の現像処理（ステップＳ１２）では、有機膜パターンが新たなパターン形状に加工され、図２１（ｃ−１）及び図２１（ｃ−２）に示す状態となる。つまり、当初の有機膜パターン６０７が複数部分に分割（例えば、２分割）される。
【０２８７】
次に、本処理（現像処理及び加熱処理）後の有機膜パターン６０７をマスクとしてソース・ドレイン層６０６及びＮ+アモルファスシリコン層６０５をエッチングし、アモルファスシリコン層６０４を露出させた後、有機膜パターン６０７を除去する。
【０２８８】
このように、有機膜パターン６０７の下地膜が複数層６０４、６０５、６０６からなる場合に、有機膜パターン６０７の加工処理（加熱処理、前処理、本処理及び露光処理）の前及び後で、それぞれ有機膜パターン６０７をマスクとして下地膜をエッチングするので、有機膜パターン６０７の加工処理の前に基板に対して行うエッチング処理（ステップＳ０４のエッチング処理）にてエッチングされる範囲と、有機膜パターン６０７の加工処理の後で基板に対して行うエッチング処理にてエッチングされる範囲とを相互に異ならせることができ、複数層の下地膜のうちの第１の層（例えばアモルファスシリコン層６０４）と第２の層（例えばソース・ドレイン層６０６及びＮ+アモルファスシリコン層６０５）とを相互に異なるパターン形状にエッチング加工することができる。
【０２８９】
つまり、図２１に示す処理を行うことにより、当初の有機膜パターン６０７の膜厚が全面で均一な場合にも、図２０に示す処理を行う場合（当初の有機膜パターン６０７が２段階の膜厚に形成されている場合）と同様の効果が得られる。
【０２９０】
次に、図２２を参照して、第４の実施形態に係る基板処理方法の具体的な適用例の第２の例について説明する。
【０２９１】
図２２（ａ−２）、図２２（ｂ−２）、図２２（ｃ−２）及び図２２（ｄ−２）はそれぞれ平面図、図２２（ａ−１）は図２２（ａ−２）の断面図、図２２（ｂ−１）は図２２（ｂ−２）の断面図、図２２（ｃ−１）は図２２（ｃ−２）の断面図、図２２（ｄ−１）は図２２（ｄ−２）の断面図である。なお、図２２（ｂ−２）及び図２２（ｃ−２）においては有機膜パターンの図示を省略している。
【０２９２】
図２２（ａ−１）及び図２２（ａ−２）に示すように、例えば、絶縁基板（基板）６０１上には所定形状のゲート電極６０２が形成され、このゲート電極６０２を覆うように絶縁基板６０１上にゲート絶縁膜６０３が形成され、このゲート絶縁膜６０３上には、所定形状のソース・ドレイン電極８０１が形成され、このソース・ドレイン電極８０１を覆うようにゲート絶縁膜６０３上にカバー絶縁膜８０２が形成されている。
【０２９３】
次に、図２２（ｂ−１）及び図２２（ｂ−２）に示すように、カバー絶縁膜８０２上に当初の有機膜パターン６０７を所定のパターン形状となるよう形成した後、該有機膜パターン６０７をマスクとしてカバー絶縁膜８０２及びゲート絶縁膜６０３をエッチングする。これにより、有機膜パターン６０７が形成されていない領域のみ、ゲート電極６０２を露出させる。
【０２９４】
ここで、当初の有機膜パターン６０７は、図２０の場合とは異なり、全体が均一な膜厚に形成されている。
【０２９５】
次に、本実施形態に係る基板処理方法の加熱処理、前処理、本処理及び露光処理を上記具体例１乃至７の何れかの順序で行う。
【０２９６】
ここで、ステップＳ４１の露光処理は、所定パターンのマスクを用いて行う。これにより、その後の現像処理（ステップＳ１２）では、有機膜パターンが新たなパターン形状に加工され、図２２（ｃ−１）に示す状態となる。
【０２９７】
次に、図２２（ｃ−１）及び図２２（ｃ−２）に示すように、本処理（現像処理及び加熱処理）後の有機膜パターン６０７をマスクとしてカバー絶縁膜８０２をエッチングすることによりソース・ドレイン電極８０１の一部を露出させた後、有機膜パターン６０７を除去する。
【０２９８】
このように、有機膜パターン６０７の下地膜が複数層６０３、８０２からなる場合に、有機膜パターン６０７の加工処理（加熱処理、前処理、本処理及び露光処理）の前及び後で、それぞれ有機膜パターン６０７をマスクとして下地膜をエッチングするので、有機膜パターン６０７の加工処理の前に基板に対して行うエッチング処理（ステップＳ０４のエッチング処理）にてエッチングされる範囲と、有機膜パターン６０７の加工処理の後で基板に対して行うエッチング処理にてエッチングされる範囲とを相互に異ならせることができ、複数層の下地膜のうちの第１の層（例えばゲート絶縁膜６０３）と第２の層（例えばカバー絶縁膜８０２）とを相互に異なるパターン形状にエッチング加工することができる。
【０２９９】
なお、予めゲート電極６０２上のゲート絶縁膜６０３及びカバー絶縁膜８０２をエッチングした後で、ソース・ドレイン電極８０１上のカバー絶縁膜８０２のみを別途エッチングすることにより、ソース・ドレイン電極８０１へのダメージを抑制することができる。
【０３００】
以上のような第４の実施形態によれば、第１乃至第３の実施形態に係る各基板処理方法にステップＳ４１の露光処理を追加しているので、当初の有機膜パターンの膜厚が均一な場合（膜厚が２段階以上でない場合）であっても、有機膜パターンの新たなパターン形状への加工を容易に行うことができる。
【０３０１】
あるいは、有機膜パターンの新たなパターン形状への加工は行わない場合であっても、第１乃至第３の実施形態に係る各基板処理方法にステップＳ４１の露光処理を追加しているので、ステップＳ１２の現像処理をより効果的に行うことができる。
【０３０２】
〔第５の実施形態〕
図１９は第５の実施形態に係る基板処理方法を示すフローチャートである。
【０３０３】
図１９に示すように、第５の実施形態に係る基板処理方法では、基板を加熱する加熱処理（ステップＳ００）を実施し、次いで、本処理として、現像処理（ステップＳ１２）及び加熱（温度調整）処理（ステップＳ１３）をこの順に行い、これら一連の処理を有機膜パターン加工処理としている。
【０３０４】
すなわち、第５の実施形態に係る基板処理方法は、前処理としての薬液処理（ステップＳ１１）を行わない点において、図１２に示した第１の実施形態に係る基板処理方法と異なり、その他の点では第１の実施形態に係る基板処理方法と同様である。
【０３０５】
本実施形態においては、前処理を行わないため、変質層及び堆積層は除去されないが、現像処理（ステップＳ１２）の前に加熱処理（ステップＳ００）を行うことにより、有機膜パターンに対しエッチングによるダメージが生じていたり、有機膜パターンが（露光量が制御されていない）露光を受けていたりするような場合であっても、本処理による有機膜パターンの縮小量や除去量を好適に制御することができ、本処理後の有機膜パターンを所望の寸法・形状にすることが可能となる。
【０３０６】
また、加熱処理の以前の工程において有機膜パターンに加えられた各種処理により、有機膜パターン内部又は下部に染み込んだ水分、酸またはアルカリ溶液を除去し、或いは、有機膜パターンと下地膜または基板との間の密着力が低下している場合に該密着力を回復することができる。この結果、有機膜パターンの感光性その他の特性を初期状態に近いものとすることができるので、感光性や有機膜の当初の性質等を回復することができる。このため、有機膜パターンの加工、再加工が容易になり、現像処理（ステップＳ１２）による有機膜パターンの縮小又は除去が容易になる。
【０３０７】
なお、本実施形態において用いられる基板処理装置は、各種処理ユニットＵ１乃至Ｕ９又はＵ１乃至Ｕ７として、少なくとも加熱処理ユニット１８及び現像処理ユニット２０を備える基板処理装置１００又は２００である。加熱（温度調節）処理（ステップＳ１３）を省略しない場合には、加熱処理ユニット１８において加熱処理（ステップＳ００）及び加熱（温度調節）処理（ステップＳ１３）の双方が実施される。
【０３０８】
〔第６の実施形態〕
図２３（ａ）は、第６の実施形態に係る基板処理方法を示すフローチャートである。
【０３０９】
なお、図２３の各図、並びに、後述する図２４及び図２５の各図においては、基板上に当初の有機膜パターンを形成する処理（ステップＳ０１乃至Ｓ０３）と、当初の有機膜パターンとして下地膜をエッチングする処理（ステップＳ０４）とを図示略としている。
【０３１０】
第６の実施形態に係る基板処理方法は、溶解変形処理（ガス雰囲気処理（ステップＳ３））を備える点で、上記の第１の実施形態に係る基板処理方法と相違し、その他の点では、上記の第１の実施形態に係る基板処理方法とほぼ同様である。
【０３１１】
第６の実施形態に係る基板処理方法は、例えば、（１）有機膜（主にレジスト膜）パターンをマスクとして下地膜（すなわち例えば基板自体）のエッチングを行う場合に、下地膜のエッチング形状をテーパー化（例えば、特開２００２−３３４８３０号公報参照）したり、或いは、エッチング寸法を微細化したり（有機膜パターンの面積拡大或いはコンタクト孔の微細化の結果としてのエッチング寸法微細化）する目的、（２）有機膜（主にレジスト膜）パターンをマスクとして下地膜のエッチングを行う場合に、溶解変形処理の前後で下地膜のエッチングを行う（溶解変形処理前、溶解変形処理後の有機膜パターンをマスクとして該有機膜パターンの下地膜をパターン加工する）ことで、下地膜のエッチング形状を２段階形状化したり、形状が相互に大きく異なる２種類のパターンに形成したり、分離パターンと結合パターン（例えば、特開２００２−３３４８３０号公報の図２及び図３参照；隣設された有機膜パターンを相互に一体化させる処理を含む）を形成したりする目的、（３）有機膜パターンが絶縁性の場合に、該有機膜パターンを回路パターンの絶縁膜となるように変形させる（基板上に形成された回路パターンを覆う絶縁膜となるように有機膜パターンを変形させる）目的などに用いられる。すなわち、第６の実施形態に係る基板処理方法は、これら（１）乃至（３）の目的の各々において、有機膜パターンを加工する工程に関する。
【０３１２】
図２３（ａ）に示すように、第６の実施形態に係る基板処理方法では、加熱処理（ステップＳ００）、現像処理（ステップＳ１２）、温度調整処理（ステップＳ２）、ガス雰囲気処理（ステップＳ３）及び加熱（温度調整）処理（ステップＳ４）をこの順に行い、これら一連の処理を有機膜パターン加工処理としている。
【０３１３】
このうちガス雰囲気処理（ステップＳ３）により溶解変形処理が構成されている。
【０３１４】
ステップＳ２の温度調整処理は、ガス雰囲気処理（ステップ３）の前に予め基板の温度を安定化させる（事前温度安定化）ために行う。この温度調整処理による安定化温度は、例えば、１０℃乃至５０℃である。この温度調整処理は、ガス雰囲気処理の処理温度に保たれた温度調整処理ユニット１９のステージ上に基板を載置し、基板温度が該処理温度に達するまで（例えば、３分乃至５分）行う。
【０３１５】
なお、現像処理では、後のガス雰囲気処理（ステップＳ３）に供される有機膜パターンを所望の寸法形状に設定する。
【０３１６】
また、現像処理及び温度調整処理は、後のガス雰囲気処理（ステップＳ３）において有機膜パターンにガスを浸透し易くさせ、該ガス雰囲気処理（ステップＳ３）の効率及び質を向上させる効果を奏する。
【０３１７】
ステップＳ３のガス雰囲気処理では、ガス雰囲気処理ユニット２２を用いて基板に対し各種ガス（例えば、有機溶剤を原料として生成する）を暴露することにより、基板上の有機膜パターンを溶解させ変形させる（溶解変形処理）。つまり、ガス雰囲気処理は、例えば、有機溶剤のガス雰囲気中で行う。
【０３１８】
ここで、ガス雰囲気処理に用いて好適な有機溶剤を、上位概念としての有機溶剤と、それを具体化した下位概念の有機溶剤とに分けて、以下に示す。なお、Ｒはアルキル基又は置換アルキル基、Ａｒはフェニル基又はフェニル基以外の芳香環を示すものとする。
【０３１９】
上位概念としての有機溶剤：
・アルコール類（Ｒ−ＯＨ）
・アルコキシアルコール類
・エーテル類（Ｒ−Ｏ−Ｒ、Ａｒ−Ｏ−Ｒ、Ａｒ−Ｏ−Ａｒ）
・エステル類
・ケトン類
・グリコール類
・アルキレングリコール類
・グリコールエーテル類
下位概念の有機溶剤：
・ＣＨ3ＯＨ、Ｃ2Ｈ5ＯＨ、ＣＨ3（ＣＨ2）ＸＯＨ
・イソプロピルアルコール（ＩＰＡ）
・エトキシエタノール
・メトキシアルコール
・長鎖アルキルエステル
・モノエタノールアミン（ＭＥＡ）
・モノエチルアミン
・ジエチルアミン
・トリエチルアミン
・モノイソピルアミン
・ジイソピルアミン
・トリイソピルアミン
・モノブチルアミン
・ジブチルアミン
・トリブチルアミン
・ヒドロキシルアミン
・ジエチルエヒドロキシルアミン
・無水ジエチルエヒドロキシルアミン
・ピリジン
・ピコリン
・アセトン
・アセチルアセトン
・ジオキサン
・酢酸エチル
・酢酸ブチル
・トルエン
・メチルエチルケトン（ＭＥＫ）
・ジエチルケトン
・ジメチルスルホキシド（ＤＭＳＯ）
・メチルイソブチルケトン（ＭＩＢＫ）
・ブチルカルビトール
・ｎ−ブチルアセテート（ｎＢＡ）
・ガンマーブチロラクトン
・エチルセロソルブアセテート（ＥＣＡ）
・乳酸エチル
・ピルビン酸エチル
・２−ヘプタノン（ＭＡＫ）
・３−メトキシブチルアセテート
・エチレングリコール
・プロピレングリコール
・ブチレングリコール
・エチレングリコールモノエチルエーテル
・ジエチレングリコールモノエチルエーテル
・エチレングリコールモノエチルエーテルアセテート
・エチレングリコールモノメチルエーテル
・エチレングリコールモノメチルエーテルアセテート
・エチレングリコールモノ−ｎ−ブチルエーテル
・ポリエチレングリコール
・ポリプロレングリコール
・ポリブチレングリコール
・ポリエチレングリコールモノエチルエーテル
・ポリジエチレングリコールモノエチルエーテル
・ポリエチレングリコールモノエチルエーテルアセテート
・ポリエチレングリコールモノメチルエーテル
・ポリエチレングリコールモノメチルエーテルアセテート
・ポリエチレングリコールモノ−ｎ−ブチルエーテル
・メチル−３−メトキシプロピオネート（ＭＭＰ）
・プロピレングリコールモノメチルエーテル（ＰＧＭＥ）
・プロピレングリコールモノメチルエーテルアセテート（ＰＧＭＥＡ）
・プロピレングリコールモノプロピルエーテル（ＰＧＰ）
・プロピレングリコールモノエチルエーテル（ＰＧＥＥ）
・エチル−３−エトキシプロピオネート（ＦＥＰ）
・ジプロピレングリコールモノエチルエーテル
・トリプロピレングリコールモノエチルエーテル
・ポリプロピレングリコールモノエチルエーテル
・プロピレングリコールモノメチルエーテルプロピオネート
・３−メトキシプロピオン酸メチル
・３−エトキシプロピオン酸エチル
・Ｎ−メチル−２−ピロリドン（ＮＭＰ）
なお、有機溶剤を原料として生成したガスを用いてガス雰囲気処理（ステップＳ３）を行うのは、有機膜パターンが有機溶剤の浸透により溶解する場合である。例えば、有機膜パターンが水溶性、酸溶解性、アルカリ溶解性の場合は、水溶液、酸溶液或いはアルカリ溶液を原料として生成したガスを用いてガス雰囲気処理を行う場合も有り得る。
【０３２０】
ステップＳ４の加熱（温度調整）処理では、所定の加熱温度（例えば８０℃乃至１８０℃）に保たれた加熱処理ユニット１８のステージ上に基板を載置して所定時間（例えば３分乃至５分）保持する。この加熱処理を行うことにより、ガス雰囲気処理にて暴露したガスにより、有機膜パターン内に浸透した暴露ガスを除去し、有機膜パターンと下地膜または基板との密着力を回復させ、あるいは、有機膜パターンをポストベークすることができる。更にまた、加熱温度をより高温にすれば、加熱処理による熱リフローの効果を複合的に利用することも可能である。
【０３２１】
なお、現像処理においては、最終工程として、水洗処理が行われ、処理液が洗い流される。
【０３２２】
なお、このような第６の実施形態の場合に用いられる基板処理装置は、例えば、各種処理ユニットＵ１乃至Ｕ９又はＵ１乃至Ｕ７として、少なくとも薬液処理ユニット２１、温度調整処理ユニット１９、ガス雰囲気処理ユニット２２及び加熱処理ユニット１８を備える基板処理装置１００又は２００である。
【０３２３】
以上のような第６の実施形態によれば、上記の第１の実施形態と同様（ただし、薬液処理（ステップＳ１１）は省略）に現像処理（ステップＳ１２）までの処理を行った後で、すなわち、加熱処理（ステップＳ００）により、ダメージを回復させたり感光作用を解消させたり、有機膜パターン内部または下部の水分その他の溶液を除去したり、有機膜パターンと下地膜または基板との間の密着力を回復させりし、さらに、現像処理（ステップＳ１２）により有機膜パターンを所望の寸法形状に加工した後で、溶解変形処理（ステップＳ３）を行うので、該溶解変形処理を制御性良く均一且つ効率的に行うことができ、上記した（１）乃至（３）の目的を好適に達成することができる。
【０３２４】
なお、ステップＳ４の加熱（温度調整）処理は省略することも可能である。
【０３２５】
また、ステップＳ００またはステップＳ４での加熱温度が、温度調整処理ユニット１９により調温可能な温度範囲であれば、ステップＳ００またはステップＳ４の処理は温度調整処理ユニット１９を用いて行うこともできる。
【０３２６】
また、ステップＳ４の後は、常温付近への温度調整処理（冷却）を行うことが好ましい。
【０３２７】
なお、第６の実施形態においては、最初に有機膜パターンを形成する際の初期露光の後、現像処理を行うまでの間は、基板を無露光（無感光）状態に保っておくことが好ましく、このように無露光状態に保つことにより、現像処理の効果を一定化させることができる。
【０３２８】
なお、第６の実施形態の場合に用いられる基板処理装置は、各種処理ユニットＵ１乃至Ｕ９又はＵ１乃至Ｕ７として、少なくとも加熱処理ユニット１８、現像処理ユニット２０、温度調整処理ユニット１９及びガス雰囲気処理ユニット２２を備える基板処理装置１００又は２００である。温度調節処理（ステップＳ２）及び加熱（温度調節）処理（ステップＳ４）を省略しない場合には、加熱処理ユニット１８において加熱処理（ステップＳ００）、温度調節処理（ステップＳ２）及び加熱（温度調節）処理（ステップＳ４）が実施される。
【０３２９】
また、上記の第６の実施形態においては、現像処理の前にアッシング処理を追加で行うようにしても良い。
【０３３０】
〔第７の実施形態〕
第７の実施形態に係る基板処理方法では、第６の実施形態に係る基板処理方法において、加熱処理と現像処理との間に、有機膜パターンを感光させる露光処理（ステップＳ４１）を追加して行う。
【０３３１】
なお、第７の実施形態においても、最初に有機膜パターンを形成する際の初期露光の後、現像処理を行うまでの間は、基板を無露光（無感光）状態に保っておくことが好ましく、このように無露光状態に保つことにより、現像処理の効果を一定化させたり、簡易露光処理での露光量の均一化を図ったりすることができる。
【０３３２】
＜第７の実施形態の具体例１＞
図２３（ｂ）は、第７の実施形態に係る基板処理方法の具体例１を示すフローチャートである。
【０３３３】
図２３（ｂ）に示すように、第７の実施形態に係る基板処理方法の具体例１では、加熱処理（ステップＳ００）、露光処理（ステップＳ４１）、現像処理（ステップＳ１２）、温度調整処理（ステップＳ２）、ガス雰囲気処理（ステップＳ３）及び加熱（温度調整）処理（ステップＳ４）をこの順に行い、これら一連の処理を有機膜パターン加工処理としている。
【０３３４】
図２３（ｂ）の基板処理方法は、図２３（ａ）の基板処理方法における加熱処理（ステップＳ００）と現像処理（ステップＳ１２）との間に露光処理（ステップＳ６）を追加で行うようにした基板処理方法であり、有機膜パターンが感光性の場合に、ステップＳ１２の現像処理を一層効果的に行うための基板処理方法である。
【０３３５】
なお、第７の実施形態に係る基板処理方法の具体例１の場合に用いられる基板処理装置は、各種処理ユニットＵ１乃至Ｕ９又はＵ１乃至Ｕ７として、少なくとも加熱処理ユニット１８、簡易露光処理ユニット１７、現像処理ユニット２０、温度調整処理ユニット１９及びガス雰囲気処理ユニット２２を備える基板処理装置１００又は２００である。温度調節処理（ステップＳ２）及び加熱（温度調節）処理（ステップＳ４）を省略しない場合には、加熱処理ユニット１８において加熱処理（ステップＳ００）、温度調節処理（ステップＳ２）及び加熱（温度調節）処理（ステップＳ４）が実施される。
【０３３６】
＜第７の実施形態の具体例２＞
図２３（ｃ）は、第７の実施形態に係る基板処理方法の具体例２を示すフローチャートである。
【０３３７】
図２３（ｃ）に示すように、第７の実施形態に係る基板処理方法の具体例２では、加熱処理（ステップＳ００）、アッシング処理（ステップＳ２１）、露光処理（ステップＳ４１）、現像処理（ステップＳ１２）、温度調整処理（ステップＳ２）、ガス雰囲気処理（ステップＳ３）及び加熱（温度調節）処理（ステップＳ４）をこの順に行い、これら一連の処理を有機膜パターン加工処理としている。
【０３３８】
図２３（ｃ）の基板処理方法は、図２３（ｂ）の基板処理方法における加熱処理（ステップＳ００）と露光処理（ステップＳ４１）との間に、アッシング処理ユニット２３によるアッシング処理（ステップＳ２１）を追加で行うようにした基板処理方法である。
【０３３９】
ステップＳ２１のアッシング処理の後で行われるステップＳ１２では、アッシング処理後も残留する変質層を、ウェット処理である現像処理により除去する。
【０３４０】
第７の実施形態の具体例２は、その他の点では具体例１と同様である。
【０３４１】
具体例２によれば、現像処理（ステップＳ１２）の前にステップＳ２１のアッシング処理を行うので、感光性有機膜パターンの表面が図２３（ｃ）の基板処理方法以前のエッチング処理で硬化、変質している場合に、その変質層の除去を一層効果的に行うことができる。つまり、このようなアッシング処理は、エッチングによる有機膜パターンの硬化、変質が強固な場合に適用することが好ましい。
【０３４２】
具体例２の場合に用いられる基板処理装置は、各種処理ユニットＵ１乃至Ｕ９又はＵ１乃至Ｕ７として、少なくとも加熱処理ユニット１８、アッシング処理ユニット２３、簡易露光処理ユニット１７、現像処理ユニット２０、温度調整処理ユニット１９及びガス雰囲気処理ユニット２２を備える基板処理装置１００又は２００である。温度調節処理（ステップＳ２）及び加熱（温度調節）処理（ステップＳ４）を省略しない場合には、加熱処理ユニット１８において加熱処理（ステップＳ００）、温度調節処理（ステップＳ２）及び加熱（温度調節）処理（ステップＳ４）が実施される。
【０３４３】
＜第７の実施形態の具体例３＞
図２３（ｄ）は、第７の実施形態に係る基板処理方法の具体例３を示すフローチャートである。
【０３４４】
図２３（ｄ）に示すように、第７の実施形態に係る基板処理方法の具体例３では、加熱処理（ステップＳ００）、露光処理（ステップＳ４１）、アッシング処理（ステップＳ２１）、現像処理（ステップＳ１２）、温度調整処理（ステップＳ２）、ガス雰囲気処理（ステップＳ３）及び加熱（温度調節）処理（ステップＳ４）をこの順に行い、これら一連の処理を有機膜パターン加工処理としている。
【０３４５】
すなわち、具体例３の基板処理方法は、具体例２（図２３（ｃ））の基板処理方法におけるアッシング処理（ステップＳ２１）と露光処理（ステップＳ４１）との順序を入れ替えた基板処理方法である。この場合にも、具体例２の場合と同様の効果が得られる。
【０３４６】
図２３（ｄ）の基板処理方法は、特に、ステップＳ４１の露光処理時に感光性有機膜パターンの変質、硬化が進む場合には、具体例２の場合よりも好適に用いられる。
【０３４７】
なお、具体例３の場合に用いられる基板処理装置は、具体例２の場合と同様である。
【０３４８】
また、上記の第６及び７の各実施形態の処理、すなわち図２３に示される各具体例の処理は、上記の（１）、（２）、（３）の目的に限らず、（４）有機膜パターンの平坦化（例えば、特開２００３−２１８２７号公報参照）にも同様に適用することができる。なお、この場合、基板の所望範囲に形成される有機膜を「有機膜パターン」と捉えることができる。
【０３４９】
また、図２３に示される各具体例の処理を、上記（１）、（２）の目的に適用する場合には、各処理の後、或いは前後の両方にて、下地膜加工（エッチング）を施すと良い。すなわち、溶解変形処理による変形前の有機膜パターンをマスクとして該有機膜パターンの下地膜（つまり、例えば基板）をパターン加工する下地膜加工処理や、溶解変形処理による変形後の有機膜パターンをマスクとして該有機膜パターンの下地膜（つまり、例えば基板）をパターン加工する下地膜加工処理を行うと良い。
【０３５０】
上述の第７の実施形態の具体例１乃至３においては、有機膜パターン加工処理における第一番目の処理として加熱処理（ステップＳ００）を実施したが、加熱処理（ステップＳ００）の実施の順序はこれには限定されない。
【０３５１】
例えば、第７の実施形態の具体例１においては、図２４（ａ）に示すように、加熱処理（ステップＳ００）を露光処理（ステップＳ４１）と現像処理（ステップＳ１２）との間で実施することも可能である。
【０３５２】
同様に、第７の実施形態の具体例２においては、図２４（ｂ）に示すように、加熱処理（ステップＳ００）をアッシング処理（ステップＳ２１）と露光処理（ステップＳ４１）との間で実施することも可能である。
【０３５３】
第７の実施形態の具体例３においても、図２４（ｃ）に示すように、加熱処理（ステップＳ００）を露光処理（ステップＳ４１）とアッシング処理（ステップＳ２１）との間で実施することも可能である。
【０３５４】
さらには、第７の実施形態の具体例３においては、加熱処理（ステップＳ００）をアッシング処理（ステップＳ２１）と現像処理（ステップＳ１２）との間で実施することも可能である。
【０３５５】
〔第８の実施形態〕
第５の実施形態に係る基板処理方法では、第３、第４の実施形態に係る基板処理方法において、加熱処理の後であって、かつ、現像処理の前に、更に薬液処理を追加して行う。
【０３５６】
ここで、現像処理の前の薬液処理では、現像処理で用いる現像機能液以外の薬液を用いる。
【０３５７】
＜第８の実施形態の具体例１＞
図２５（ａ）は、第８の実施形態に係る基板処理方法の具体例１を示すフローチャートである。
【０３５８】
図２５（ａ）に示すように、第８の実施形態に係る基板処理方法の具体例１では、加熱処理（ステップＳ００）、薬液処理（ステップＳ１１）、現像処理（ステップＳ１２）、温度調整処理（ステップＳ２）、ガス雰囲気処理（ステップＳ３）及び加熱（温度調節）処理（ステップＳ４）をこの順に行い、これら一連の処理を有機膜パターン加工処理としている。
【０３５９】
なお、薬液処理（ステップＳ１１）は、現像機能液以外の薬液を用いて行う処理（現像処理以外の薬液処理）である。
【０３６０】
このように、図２５（ａ）の基板処理方法は、図２３（ａ）の基板処理方法における現像処理（ステップＳ１２）前に薬液処理（ステップＳ１１）を追加で行うようにした基板処理方法である。
【０３６１】
つまり、図２５（ａ）の基板処理方法は、図２３（ａ）の基板処理方法を改善する方法であり、ステップＳ１１の薬液処理は、有機膜パターンの表面の変質層又は堆積層において、現像処理では除去できないような強固な一部分（表層部）を除去するために行う。なお、この薬液処理は、第１の実施形態における薬液処理（酸性溶液、アルカリ性溶液、有機溶剤溶液等を用いた処理）と同様であり、薬液処理ユニット２１を用いて行われる。
【０３６２】
以降のステップは、第６の実施形態（図２３（ａ））と同様である。
【０３６３】
＜第８の実施形態の具体例２＞
図２５（ｂ）は、第８の実施形態に係る基板処理方法の具体例２を示すフローチャートである。
【０３６４】
図２５（ｂ）に示すように、第８の実施形態に係る基板処理方法の具体例２では、加熱処理（ステップＳ００）、薬液処理（ステップＳ１１）、露光処理（ステップＳ４１）、現像処理（ステップＳ１２）、温度調整処理（ステップＳ２）、ガス雰囲気処理（ステップＳ３）及び加熱（温度調節）処理（ステップＳ４）をこの順に行い、これら一連の処理を有機膜パターン加工処理としている。
【０３６５】
このように、図２５（ｂ）の基板処理方法は、図２３（ｂ）の基板処理方法における露光処理（ステップＳ４１）の前に薬液処理（ステップＳ１１）を追加で行うようにした基板処理方法である。
【０３６６】
以降のステップは、第７の実施形態の具体例１（図２３（ｂ））と同様である。
【０３６７】
＜第８の実施形態の具体例３＞
図２５（ｃ）は、第８の実施形態に係る基板処理方法の具体例３を示すフローチャートである。
【０３６８】
図２５（ｃ）に示すように、第８の実施形態に係る基板処理方法の具体例３では、加熱処理（ステップＳ００）、薬液処理（ステップＳ１１）、アッシング処理（ステップＳ２１）、露光処理（ステップＳ４１）、現像処理（ステップＳ１２）、温度調整処理（ステップＳ２）、ガス雰囲気処理（ステップＳ３）及び加熱（温度調節）処理（ステップＳ４）をこの順に行い、これら一連の処理を有機膜パターン加工処理としている。
【０３６９】
このように、図２５（ｃ）の基板処理方法は、図２３（ｃ）の基板処理方法におけるアッシング処理（ステップＳ２１）の前に薬液処理（ステップＳ１１）を追加で行うようにした基板処理方法である。
【０３７０】
以降のステップは、第７の実施形態の具体例２（図２３（ｃ））と同様である。
【０３７１】
なお、以上の第８の実施形態における薬液処理（ステップＳ１１）の順序は、図２５に示した順序に限らず、現像処理（ステップＳ１２）の前であれば何れの順番であっても良い。また、図２５（ｃ）では、露光処理（ステップＳ４１）の前にアッシング処理（ステップＳ２１）を行う例を示しているが、露光処理（ステップＳ４１）とアッシング処理（ステップＳ２１）との順序を入れ替えて、露光処理（ステップＳ４１）の後にアッシング処理（ステップＳ２１）を行うようにしても良い。
【０３７２】
すなわち、例えば、加熱処理（ステップＳ００）、露光処理（ステップＳ４１）、薬液処理（ステップＳ１１）、現像処理（ステップＳ１２）、温度調整処理（ステップＳ２）、ガス雰囲気処理（ステップＳ３）及び加熱処理（ステップＳ４）をこの順に行い、これら一連の処理を有機膜パターン加工処理としても良い。
【０３７３】
或いは、加熱処理（ステップＳ００）、アッシング処理（ステップＳ２１）、露光処理（ステップＳ４１）、薬液処理（ステップＳ１１）、現像処理（ステップＳ１２）、温度調整処理（ステップＳ２）、ガス雰囲気処理（ステップＳ３）及び加熱処理（ステップＳ４）をこの順に行い、これら一連の処理を有機膜パターン加工処理としても良い。
【０３７４】
或いは、加熱処理（ステップＳ００）、露光処理（ステップＳ４１）、アッシング処理（ステップＳ２１）、薬液処理（ステップＳ１１）、現像処理（ステップＳ１２）、温度調整処理（ステップＳ２）、ガス雰囲気処理（ステップＳ３）及び加熱処理（ステップＳ４）をこの順に行い、これら一連の処理を有機膜パターン加工処理としても良い。
【０３７５】
或いは、加熱処理（ステップＳ００）、アッシング処理（ステップＳ２１）、薬液処理（ステップＳ１１）、露光処理（ステップＳ４１）、現像処理（ステップＳ１２）、温度調整処理（ステップＳ２）、ガス雰囲気処理（ステップＳ３）及び加熱処理（ステップＳ４）をこの順に行い、これら一連の処理を有機膜パターン加工処理としても良い。
【０３７６】
以上のような第８の実施形態によれば、現像処理（ステップＳ１２）の前に薬液処理（ステップＳ１１）を行うので、有機膜パターンがエッチング処理により硬化、変質している場合に、該有機膜パターンの表層部の除去を第６の実施形態の場合よりも一層効果的に行うことができる。つまり、第８の実施形態は、有機膜パターンの硬化、変質がより一層強固な場合に適用することが好ましい。
【０３７７】
なお、上記の第７及び第８の実施形態において、露光処理（ステップＳ４１）を省略することも可能である。
【０３７８】
このような露光処理（ステップＳ４１）の省略は、例えば、以下に説明するような２つの場合に行うことが挙げられる。
【０３７９】
１つ目は、基板上に当初の有機膜パターンを形成して以後、有機膜パターン加工処理までの間に、工程内での別の露光、または室内、装置内の状態により、適当な量の感光がなされる場合である。その場合には、簡易露光処理（ステップＳ６）を省略しても、第７及び第８の実施形態とほぼ同じ効果が得られる。
【０３８０】
２つ目は、基板上に当初の有機膜パターンを形成して以後、有機膜パターン加工処理までの間は、有機膜パターンを感光させない状態に保った後で、現像処理、又は、現像機能を持つ薬液による薬液処理を行うことにより、変質層又は堆積層を除去すると共に、当初の有機膜パターンを形成した時の有機膜パターンの外周部の回りこみ感光部である残存表面部分のみを除去し、有機膜パターンの中心部分の無感光で変質も起こしていない部分は残存させたい場合である。その場合には、基板上に当初の有機膜パターンを形成して以後、有機膜パターン加工処理までの間は、有機膜パターンを感光させない状態に保つことにより、その後の現像処理又は薬液処理によって変質層又は堆積層とともに、当初の有機膜パターンを形成した時の有機膜パターンの外周部の回りこみ感光部である残存表面部分のみが再度現像されることにより同時に除去されることになる。結果、有機膜パターンの中心部分の無感光で変質も起こしていない部分は好適に残存させることができる。
【０３８１】
なお、以上の各実施形態においては、一の有機膜パターンにおいては、その全体の膜厚が均一である場合を前提とした説明を行ったが、有機膜パターン、すなわち、基板上に形成された当初の有機膜パターンは、少なくとも２段階以上の膜厚に形成された有機膜パターンであっても良い。
【０３８２】
このように、有機膜パターンが２段階以上の膜厚を有する場合には、上記の現像処理（ステップＳ１２）を行うことにより、有機膜パターンにおいて膜厚が薄い薄膜部を選択的に更に薄くしたり、或いは、有機膜パターンにおいて膜厚が薄い薄膜部を選択的に除去したりすることができる。
【０３８３】
ここで、２段階以上の膜厚を有する有機膜パターンを形成するためには、該有機膜パターンを形成するための初期露光における露光量を、有機膜パターンの面内で２段階以上に制御すると良い。具体的には、例えば、初期露光において、２種類以上の透過光量のレチクルマスクを用いると良い。
【０３８４】
このように、露光量を２段階以上に制御した後で現像処理（当初の有機膜パターンを形成するための現像処理であり、ステップＳ１２の現像処理とは別）を行うことにより、露光量が多い又は少ない部分のみの有機膜が優先的に薄くなるので、２段階以上の膜厚を有する有機膜パターンを形成することができる。
【０３８５】
ここで、初期露光による感光作用は、その後も残存するため、上記の現像処理（ステップＳ１２）を行うことにより、有機膜パターンにおいて膜厚が薄い薄膜部を選択的に更に薄くしたり、或いは、有機膜パターンにおいて膜厚が薄い薄膜部を選択的に除去したりすることができる。
【０３８６】
なお、ステップＳ１２の現像処理で用いる現像機能液としては、当初の有機膜パターンを形成するための現像処理で用いた現像機能液がポジ用であれば、同じくポジ用の現像機能液を用い、当初の有機膜パターンを形成するための現像処理で用いた現像機能液がネガ用であれば、同じくネガ用の現像機能液を用いると良い。
【０３８７】
このように、基板上に形成された当初の有機膜パターンが、少なくとも２段階以上の膜厚に形成された有機膜パターンである場合に、上記の現像処理（ステップＳ１２）を行うことにより、有機膜パターンにおいて膜厚が薄い薄膜部を選択的に更に薄くしたり、或いは、有機膜パターンにおいて膜厚が薄い薄膜部を選択的に除去する場合には、特に、当初の有機膜パターンを形成する際の初期露光の後、現像処理を行うまでの間、基板を無露光（無感光）状態に保っておく方が（すなわち、基板上に当初の有機膜パターンを形成して以後、有機膜パターン加工処理までの間は、有機膜パターンを感光させない状態に保っておく方が）、２段階以上の膜厚を有する有機膜パターンにおいて、膜厚が薄い薄膜部を選択的に更に薄くしたり、或いは、有機膜パターンにおいて膜厚が薄い薄膜部を選択的に除去する場合に、よりその選択性を高く保つことができる。
【０３８８】
これは、従来のこの種の２段階以上の膜厚を有する感光性有機膜パターンにおいて、膜厚が薄い薄膜部を選択的に更に薄くしたり、或いは、有機膜パターンにおいて膜厚が薄い薄膜部を選択的に除去する場合に、主にＯ2ガスを用いたドライエッチング、又はアッシング（異方性が主）により行っていた手法に比較し、（１）主に薬液（又は現像）処理によるウェット処理で行うことによる有機膜パターン、下地膜へのダメージ低減という効果に加えて、（２）有機膜パターンの感光性の有無による現像速度の差を利用した効果的で、選択性の高い処理（膜厚が薄い薄膜部の更に薄く、或いは、除去）が実現できる効果をもたらすためである。
【０３８９】
上述の第８の実施形態の具体例１乃至３においては、有機膜パターン加工処理における第一番目の処理として加熱処理（ステップＳ００）を実施したが、加熱処理（ステップＳ００）の実施の順序はこれには限定されない。図２４（ａ）、（ｂ）及び（ｃ）に示した順序と同様の順序とすることができる。
【０３９０】
次に、上記の各実施形態における前処理の種類の選択に関する指針を説明する。
【０３９１】
図３２は、前処理により除去すべき変質層の成因に応じた変質化の程度を示す図である。なお、図３２においては、変質化の程度を、ウェット剥離の難易を基準としてレベル分けしている。
【０３９２】
図３２に示すように、有機膜表面の変質層の変質化の程度は、有機膜のウェットエッチング処理、ドライエッチング処理、更にドライエッチング処理のうちのプラズマ処理における等方性、異方性の差、有機膜上の堆積物の有無、ドライエッチング処理における使用ガスの種類などに応じて大きく異なる。つまり、これらの各種パラメータに応じて、有機膜表面の変質層の除去のし易さに違いがある。
【０３９３】
ステップＳ１１の薬液処理で用いる薬液としては、酸、アルカリ水溶液及び有機溶剤のうちの何れか１つ、又は、それらの混合液を用いる。
【０３９４】
更に具体的な例として、アルカリ水溶液、又はアミン類の有機溶剤を混合した水溶液であって、少なくとも１種類のアミン類を０．０５乃至１０ｗｔ％（０．０５重量％以上１０重量％以下）の範囲で含有する薬液を用いる。
【０３９５】
アミン類の典型例は、モノエチルアミン、ジエチルアミン、トリエチルアミン、モノイソプロピルアミン、ジイソプロピルアミン、モノブチルアミン、ジブチルアミン、トリブチルアミン、ヒドロキシルアミン、ジエチルエヒドロキシルアミン、無水ジエチルエヒドロキシルアミン、ピリジン、ピコリンなどである。
【０３９６】
但し、変質層の変質化の程度が比較的軽い場合、すなわち時間放置劣化（放置酸化）、酸系エッチング液、等方性Ｏ2アッシングなどの要因により形成された変質層の場合には、アミン類の濃度は、例えば、０．０５乃至３ｗｔ％（０．０５重量％以上３重量％以下）で良い。
【０３９７】
ここで、図３６は、使用する薬液中のアミン類の含有濃度と、有機膜の変質の有無に応じた除去レートと、の関係を示す図である。
【０３９８】
図３６に示すように、変質層を選択的に除去し、変質していない有機膜は残存させるためには、前記アミン類の有機溶剤を０．０５乃至１．５ｗｔ％（０．０５重量％以上１．５重量％以下）含有するような水溶液を用いて薬液処理を行うと良い。なお、前記アミン類の中でも、特に、ヒドロキシルアミン、ジエチルエヒドロキシルアミン、無水ジエチルエヒドロキシルアミン、ピリジン、ピコリンなどが最適である。また、添加する防食剤の典型例として、Ｄ−グルコース（Ｃ6Ｈ12Ｏ6）、キレート剤、酸化防止剤などがあり、それらを添加している場合もある。
【０３９９】
更に、ステップＳ１１の薬液処理では、上記のように薬液の種類を適宜に選択するほか、その処理時間の長さを適宜の値に設定することにより、変質層又は堆積層のみを選択的に除去し、変質していない有機膜パターンを露出及び残存させたり、堆積層に覆われていた有機膜パターンを露出及び残存させたりすることができる。
【０４００】
このような薬液処理を行うことにより、その後の現像処理において、現像機能液が有機膜パターン内に浸透しやすくなるという効果が得られる。
【０４０１】
実際には、有機膜パターンの表面の変質層を上記薬液で処理することにより、変質層に亀裂が入るか、変質層の一部又は全部が除去される。これにより、現像処理において、有機パターン内への現像機能液の浸透が変質層によって妨げられてしまうことを、回避することが可能となる。
【０４０２】
ここで重要な点は、有機膜パターンにおいて変質していない部分は除去或いは剥離せずに残存させることと、変質層のみを選択的に除去するか或いは該変質層に亀裂を入れることにより有機膜パターンにおいて変質していない部分への有機溶剤の浸透を容易にすることであり、そのような作用を変質層に対して及ぼすことが可能な薬液を使用する必要がある。
【０４０３】
また、例えば図１３、図１４、図１５、図１６（ｂ）、図１６（ｃ）、図１６（ｄ）、図１７（ｂ）、図１７（ｃ）、図１８（ｂ）、図１８（ｃ）、図２３（ｃ）、図２３（ｄ）、図２４（ｂ）、図２４（ｃ）、図２５（ｃ）に示すアッシング処理は、有機膜パターンの表面の変質層又は堆積層が強固な場合、厚い場合、フッ素と化合した変質層などのより除去し難い変質層である場合に、薬液処理と組み合わせるか又は単独で行うと良い。このようにアッシング処理と薬液処理とを組み合わせて行うか、又はアッシング処理のみを単独で行うことにより、薬液処理では変質層の除去が困難であるか又は除去に時間がかかるなどの問題点を解消することができる。
【０４０４】
ここで、図３３は変質層に対しＯ2アッシング（等方性プラズマ）処理のみを施した場合の変質層の変化を示し、図３４は変質層に対し薬液処理（ヒドロキシルアミンを２％含有する水溶液を用いた薬液処理）のみを施した場合の変質層の変化を示し、図３５は変質層に対しＯ2アッシング（等方性プラズマ）処理と薬液処理（ヒドロキシルアミンを２％含有する水溶液を用いた薬液処理）とを順に施した場合の変質層の変化を示している。なお、図３３乃至図３５においても、図３２におけるのと同様に、変質化の程度を、ウェット剥離の難易を基準としてレベル分けしている。
【０４０５】
図３３乃至図３５に示すように、何れの場合にも変質層の除去は可能であるが、図３３に示すＯ2アッシング（等方性プラズマ）処理のみの場合と、図３４に示す薬液処理（ヒドロキシルアミンを２％含有する水溶液を用いた薬液処理）のみの場合とでは、処理前の変質層の厚さや性質に応じて変質層の除去程度が異なる。
【０４０６】
すなわち、Ｏ2アッシング（等方性プラズマ）処理は、図３３に示すように、比較的、堆積物の有る変質層の除去に効果があるが、ダメージを残存させてしまう特徴があるため、堆積物の無い変質層に対して行った場合には、薬液処理のみの場合（図３４）よりも変質層の残存の程度が大きい。
【０４０７】
それに比較し、薬液処理（ヒドロキシルアミンを２％含有する水溶液を用いた薬液処理）は、図３４に示すように、堆積物の有る変質層の除去に対しては効果が小さいが、ダメージを残存させない特徴があるため、堆積物の無い変質層に対して行った場合には、Ｏ2アッシング（等方性プラズマ）処理のみの場合（図３３）よりも変質層の残存の程度が大きい。
【０４０８】
そこで、Ｏ2アッシング（等方性プラズマ）処理と薬液処理（ヒドロキシルアミンを２％含有する水溶液を用いた薬液処理）とを順に施した場合を図３５に示すが、図３５の場合には、図３３の場合と図３４の場合との双方の長所を取り入れた方法であることが分かる。すなわち、図３５の場合には、堆積物有りの場合にも、無しの場合にも、共に効果を発揮するとともに、ダメージの残存を抑制した理想的な態様で変質層を除去できることが分かる。
【０４０９】
更に、溶解変形処理（例えばガス雰囲気処理）の均一性をより高めるには、有機パターンの下地膜の領域を表面処理し濡れ性を高めることも好ましい。下地膜の濡れ性を高める表面処理は、上記の各実施形態で説明したアッシング処理、すなわち、例えば、酸素ガスプラズマ（Ｏ2プラズマ）或いはＵＶオゾン処理により行うことが挙げられる。
【０４１０】
酸素プラズマ処理は、例えば、Ｏ2流量３００ｓｃｃｍ、処理圧力１００Ｐａ、ＲＦパワー１０００Ｗのプラズマ中で、１２０秒間を行うことが挙げられる。
【０４１１】
他方、ＵＶオゾン処理は、１００℃乃至２００℃の基板温度範囲にてオゾンガス雰囲気中でＵＶ光を照射することにより行うことが挙げられる。
【０４１２】
下地膜の濡れ性を高めるその他の表面処理としては、各種プラズマ処理、各種プラズマの典型例としてのフッ素系ガスプラズマ（ＳＦ6ガスプラズマ、ＣＦ4ガスプラズマ、ＣＨＦ3ガスプラズマ等）又はフッ素系ガスと酸素ガスとの混合プラズマ（ＳＦ6／Ｏ2プラズマ、ＣＦ4／Ｏ2プラズマ、ＣＨＦ3／Ｏ2プラズマ等を含む）処理が挙げられる。
【０４１３】
これら処理は有機パターンで覆われていない下地膜表面の濡れ性を改善する。従って、これらの処理を行うことによって、溶解変形処理（例えばガス雰囲気処理）により変形する有機パターンが下地膜表面をリフローし易くなる。
【０４１４】
ところで、上記のように、各種プラズマ処理、酸素プラズマ処理、或いはＵＶオゾン処理等の前処理は、薬液処理と比べてダメージの残存を招き易い。そこで、各種プラズマ処理、酸素プラズマ処理、或いはＵＶオゾン処理等の前処理の後に更に薬液処理による有機膜の表面の変質層を処理又は除去することにより、下地膜の濡れ性を高めると共に有機膜パターンにダメージを残存させず有機パターン表面の変質層を除去できるので、均一な溶解変形処理を行うことができる。
【０４１５】
なお、上記の各実施形態においては、本処理を現像処理（及び加熱処理）により行う例を説明したが、本処理は、有機膜パターンの現像機能を持たず、有機膜パターンを溶解除去する機能を持つ薬液を用いた薬液処理により行うようにしても良い。この場合の薬液処理に用いる薬液は、例えば、剥離液の濃度を薄めることにより得られる薬液であることを好ましい例とする。具体的には、例えば、剥離液を２０％以下に薄めることにより、この薬液を得ることができる。なお、剥離液の濃度は２％以上が好ましい。また、この薬液は、剥離液を例えば水で薄めることにより得ることができる。
【０４１６】
また、上記の各実施形態では、有機膜パターンが主として感光性有機膜である場合について説明したが、有機膜パターンを印刷法により形成する場合で、且つ、有機膜パターンの現像機能を持たず有機膜パターンを溶解除去する機能を持つ薬液を用いた薬液処理により本処理を行う場合には、有機膜パターンが感光性有機膜からなる必要はない。更に、この場合、ステップＳ４１の露光処理は不要となる。
【０４１７】
ただし、有機膜パターンを印刷法により形成する場合であっても、感光性有機膜からなる有機膜パターンを形成し、ステップＳ４１の露光処理を適用するようにしても良い。
【０４１８】
更に、上記の実施形態で説明したのと同様の有機膜パターン加工処理において、有機膜パターンを完全に除去することも可能であり、そのことは、有機膜パターン加工処理、或いは該有機膜パターン加工処理の一部を有機膜パターンの剥離処理の代替として適用可能であることを示している。
【０４１９】
具体的には、まず第一の方法として、前記前処理の段階で、変質層或いは堆積層だけでなく有機膜パターンも除去可能な薬液を用いて、処理時間を上記の各実施形態で述べた処理時間（有機膜パターンが残存する処理時間）よりも長時間にすることにより、有機膜パターン全体を除去することが挙げられる。また、第二の方法として、前記前処理では、有機膜パターンの変質層或いは堆積層を主に除去し、その後の前記本処理の処理時間を上記の各実施形態で述べた処理時間（前記有機膜パターンが残存する処理時間）よりも長時間にすることにより、有機膜全体を除去することが挙げられる。
【図面の簡単な説明】
【０４２０】
【図１】本発明の各実施形態に係る基板処理方法に適用される加熱処理の第１の態様を説明するための図である。
【図２】本発明の各実施形態に係る基板処理方法に適用される加熱処理の第２の態様を説明するための図である。
【図３】本発明の各実施形態に係る基板処理方法に適用される加熱処理の第３の態様を説明するための図である。
【図４】本発明の各実施形態に係る基板処理方法に適用される加熱処理の効果を説明するための図である。
【図５】本発明の各実施形態に係る基板処理方法に適用される加熱処理の効果を説明するための図である。
【図６】本発明の各実施形態に係る基板処理方法に適用される加熱処理の効果を説明するための図である。
【図７】本発明の各実施形態に係る基板処理方法に適用される加熱処理の効果を説明するための図である。
【図８】本発明の各実施形態に係る基板処理方法に適用される加熱処理の効果を説明するための図である。
【図９】本発明の各実施形態に係る基板処理方法に適用される加熱処理の効果を説明するための図である。
【図１０】本発明の各実施形態に係る基板処理方法に適用される加熱処理の効果を説明するための図である。
【図１１】本発明の各実施形態に係る基板処理方法に適用される加熱処理の効果を説明するための図である。
【図１２】本発明の第１の実施形態に係る基板処理方法を示すフローチャートである。
【図１３】本発明の第２の実施形態に係る基板処理方法を示すフローチャートである。
【図１４】本発明の第３の実施形態に係る基板処理方法を示すフローチャートである。
【図１５】本発明の第３の実施形態に係る基板処理方法の変形例を示すフローチャートである。
【図１６】本発明の第４の実施形態に係る基板処理方法を示すフローチャートである。
【図１７】本発明の第４の実施形態に係る基板処理方法の変形例を示すフローチャートである。
【図１８】本発明の第４の実施形態に係る基板処理方法を示すフローチャートである。
【図１９】本発明の第５の実施形態に係る基板処理方法を示すフローチャートである。
【図２０】本発明の第１の実施形態に係る基板処理方法の具体的な適用例を示す一連の工程図である。
【図２１】本発明の第４の実施形態に係る基板処理方法の第１の具体的な適用例を示す一連の工程図である。
【図２２】本発明の第４の実施形態に係る基板処理方法の第２の具体的な適用例を示す一連の工程図である。
【図２３】本発明の第６及び第７の実施形態に係る基板処理方法を示すフローチャートである。
【図２４】本発明の第８の実施形態に係る基板処理方法の変形例を示すフローチャートである。
【図２５】本発明の第９の実施形態に係る基板処理方法を示すフローチャートである。
【図２６】基板処理装置の一例を模式的に示す平面図である。
【図２７】基板処理装置の他の一例を模式的に示す平面図である。
【図２８】基板処理装置に備えられる処理ユニットの選択候補を示す図である。
【図２９】薬液処理ユニット（或いは現像処理ユニット）の一例を示す断面図である。
【図３０】ガス雰囲気処理ユニットの一例を示す断面図である。
【図３１】ガス雰囲気処理ユニットの他の一例を示す断面図である。
【図３２】前処理により除去すべき変質層の成因に応じた変質化の程度を示す図である。
【図３３】変質層に対しアッシング処理のみを施した場合の変質層の変化を示す図である。
【図３４】変質層に対し薬液処理のみを施した場合の変質層の変化を示す図である。
【図３５】変質層に対しアッシング処理と薬液処理とをこの順に施した場合の変質層の変化を示す図である。
【図３６】薬液処理に使用する薬液中のアミン類の含有濃度と、有機膜の変質の有無に応じた除去レートと、の関係を示すグラフである。
【図３７】従来の基板処理方法を示すフローチャートである。
【図３８】従来の基板処理方法の問題点を説明するための図である。
【符号の説明】
【０４２１】
Ｓ００  加熱処理
Ｓ０１  露光処理
Ｓ０２  現像処理
Ｓ０３  加熱処理
Ｓ０４  エッチング処理（下地膜加工処理）
Ｓ１１  薬液処理（前処理）
Ｓ１２  現像処理（本処理）
Ｓ１３  加熱（温度調整）処理（本処理）
Ｓ２１  アッシング処理（前処理）
Ｓ４１  露光処理
Ｓ２    温度調整処理
Ｓ３    ガス雰囲気処理（溶解変形処理）
Ｓ４    加熱（温度調節）処理
９０１  基板
９０１ａ  有機膜パターン
６０１  絶縁基板（基板）
６０７  有機膜パターン
【図１】
2007027574.tif 000003
【図２】
2007027574.tif 000004
【図３】
2007027574.tif 000005
【図４】
2007027574.tif 000006
【図５】
2007027574.tif 000007
【図６】
2007027574.tif 000008
【図７】
2007027574.tif 000009
【図８】
2007027574.tif 000010
【図９】
2007027574.tif 000011
【図１０】
2007027574.tif 000012
【図１１】
2007027574.tif 000013
【図１２】
2007027574.tif 000014
【図１３】
2007027574.tif 000015
【図１４】
2007027574.tif 000016
【図１５】
2007027574.tif 000017
【図１６】
2007027574.tif 000018
【図１７】
2007027574.tif 000019
【図１８】
2007027574.tif 000020
【図１９】
2007027574.tif 000021
【図２３】
2007027574.tif 000022
【図２４】
2007027574.tif 000023
【図２５】
2007027574.tif 000024
【図２６】
2007027574.tif 000025
【図２７】
2007027574.tif 000026
【図２８】
2007027574.tif 000027
【図２９】
2007027574.tif 000028
【図３０】
2007027574.tif 000029
【図３１】
2007027574.tif 000030
【図３２】
2007027574.tif 000031
【図３３】
2007027574.tif 000032
【図３４】
2007027574.tif 000033
【図３５】
2007027574.tif 000034
【図３６】
2007027574.tif 000035
【図３７】
2007027574.tif 000036
【図３８】
2007027574.tif 000037
【図２０】
2007027574.tif 000038
【図２１】
2007027574.tif 000039
【図２２】
2007027574.tif 000040